(57)【要約】  帯電防止剤、並びに各々独立して、少なくとも５０℃のＴｇを有する、少なくとも２つのハードＡブロックポリマー単位、及び２０℃以下のＴｇを有する少なくとも１つのソフトＢブロック（メタ）アクリルポリマー単位、を含む第１ブロックコポリマー、を含む、電子及び光学ディスプレイ用途に有用な、帯電防止性感圧性接着剤組成物。組成物は、第２ブロックコポリマーを含むことができる。基材の第１表面に隣接した帯電防止性感圧性接着剤組成物を含む物品。【特許請求の範囲】
【請求項１】
ａ）帯電防止剤、並びに
ｂ）
ｉ）各々独立して、少なくとも５０℃のＴｇを有する、少なくとも２つのハードＡブロックポリマー単位、及び
ｉｉ）２０℃以下のＴｇを有する少なくとも１つのソフトＢブロック（メタ）アクリルポリマー単位、
を含む第１ブロックコポリマー、
を含む組成物であって、
前記第１ブロックコポリマーは、全体で１０重量％〜６０重量％のハードＡブロックポリマー単位を含み、帯電防止性感圧性接着剤である、組成物。
【請求項２】
前記組成物が、光学的に透明な帯電防止性感圧性接着剤である、請求項１に記載の組成物。
【請求項３】
前記帯電防止剤が、塩、金属、金属酸化物、導電性ポリマー、炭素、又はこれらの組み合わせを含む、請求項１又は２に記載の組成物。
【請求項４】
前記塩がフッ素化アニオンを含む、請求項３に記載の組成物。
【請求項５】
前記塩が有機カチオンを含む、請求項３又は４に記載の組成物。
【請求項６】
前記第１ブロックコポリマーが、三元ブロック構造体、スターブロック構造体、多元ブロック構造体、又はこれらの組み合わせを含む、請求項１〜５のいずれか一項に記載の組成物。
【請求項７】
ハードＡブロックポリマー単位の少なくとも１つが、アルキル（メタ）アクリレートモノマーを含む反応物質から調製される、請求項１〜６のいずれか一項に記載の組成物。
【請求項８】
前記反応物質がメチルメタクリレートを含む、請求項７に記載の組成物。
【請求項９】
少なくとも５０℃のＴｇを有する少なくとも１つのハードＣブロックポリマー単位、及び２０℃以下のＴｇを有する少なくとも１つのソフトＤブロックポリマー単位を含む第２ブロックコポリマーを更に含む、請求項１〜８のいずれか一項に記載の組成物。
【請求項１０】
前記ハードＣブロックポリマー単位が、アルキル（メタ）アクリレートモノマーを含む反応物質から調製される、請求項９に記載の組成物。
【請求項１１】
前記第２ブロックコポリマーが二元ブロックコポリマーである、請求項９又は１０に記載の組成物。
【請求項１２】
粘着付与剤を更に含む、請求項１〜１１のいずれか一項に記載の組成物。
【請求項１３】
可塑剤を更に含む、請求項１〜１２のいずれか一項に記載の組成物。
【請求項１４】
前記帯電防止剤が塩を含み、前記組成物が、１５ｐｈｒ以下の帯電防止剤を含む、請求項１〜１３のいずれか一項に記載の組成物。
【請求項１５】
前記帯電防止剤が金属酸化物を含み、前記組成物が、１００ｐｈｒ以下の帯電防止剤を含む、請求項１〜１４のいずれか一項に記載の組成物。
【請求項１６】
ａ）帯電防止剤、並びに
ｂ）
ｉ）各々独立して、メチルメタクリレートを含む反応物質から調製され、各々独立して、少なくとも５０℃のＴｇを有する、少なくとも２つのハードＡブロックポリマー単位、及び
ｉｉ）２０℃以下のＴｇを有し、アルキルアクリレートを含む反応物質から調製される、少なくとも１つのソフトＢブロック（メタ）アクリルポリマー単位、
を含む第１ブロックコポリマー、
を含む組成物であって、
第１ブロックコポリマーは、全体で１０重量％〜６０重量％のハードＡブロックポリマー単位を含み、帯電防止性感圧性接着剤である、組成物。
【請求項１７】
前記組成物が、光学的に透明な帯電防止性感圧性接着剤である、請求項１６に記載の組成物。
【請求項１８】
ａ）第１表面を有する第１基材、並びに
ｂ）帯電防止剤、並びに
ｉ）各々独立して、少なくとも５０℃のＴｇを有する、少なくとも２つのハードＡブロックポリマー単位、及び
ｉｉ）２０℃以下のＴｇを有する少なくとも１つのソフトＢブロック（メタ）アクリルポリマー単位、
を含む第１ブロックコポリマー、
を含む組成物、を含む物品であって、
第１ブロックコポリマーは、全体で１０重量％〜６０重量％のハードＡブロックポリマー単位を含み、前記組成物が、第１表面に隣接した帯電防止性感圧性接着剤である、物品。
【請求項１９】
前記組成物が、光学的に透明な帯電防止性感圧性接着剤を含む、請求項１８に記載の物品。
【請求項２０】
前記第１ブロックコポリマーが、三元ブロック構造体、スターブロック構造体、多元ブロック構造体、又はこれらの組み合わせを含む、請求項１８又は１９に記載の物品。
【請求項２１】
前記組成物が、少なくとも５０℃のＴｇを有する少なくとも１つのハードＣブロックポリマー単位、及び２０℃以下のＴｇを有する少なくとも１つのソフトＤブロックポリマー単位を含む第２ブロックコポリマーを更に含む、請求項１８〜２０のいずれか一項に記載の物品。
【請求項２２】
前記組成物が粘着付与剤を更に含む、請求項１８〜２１のいずれか一項に記載の物品。
【請求項２３】
前記組成物が可塑剤を更に含む、請求項１８〜２２のいずれか一項に記載の物品。
【請求項２４】
前記帯電防止剤が、塩、金属、金属酸化物、導電性ポリマー、炭素、又はこれらの組み合わせを含む、請求項１８〜２３のいずれか一項に記載の物品。
【請求項２５】
前記塩がフッ素化アニオンを含む、請求項２４に記載の物品。
【請求項２６】
前記塩が有機カチオンを含む、請求項２４又は２５に記載の物品。
【請求項２７】
前記第１基材が剥離ライナーを含む、請求項１８〜２６のいずれか一項に記載の物品。
【請求項２８】
前記第１基材が示差剥離ライナーを含む、請求項１８〜２７のいずれか一項に記載の物品。
【請求項２９】
前記第１基材が、紙、ガラス、ポリマーフィルム、光学フィルム、光学素子、光学ディスプレイ、又は電子デバイスを含む、請求項１８〜２８のいずれか一項に記載の物品。
【請求項３０】
第２基材を更に含む、請求項１８〜２９のいずれか一項に記載の物品。
【請求項３１】
前記第２基材が、紙、ガラス、ポリマーフィルム、光学フィルム、光学素子、光学ディスプレイ、又は電子デバイスを含む、請求項３０に記載の物品。
【請求項３２】
前記第２基材が剥離ライナーを含む、請求項３０又は３１に記載の物品。
【発明の詳細な説明】
【技術分野】
【０００１】
帯電防止性ブロックコポリマー感圧性接着剤及びそれらを含む物品が提供される。
【背景技術】
【０００２】
電子装置及び機器は、製造、取扱い、出荷、又は使用中に静電気の蓄積の影響を受けやすい場合がある。電子コンポーネント（半導体コンポーネントなど）を介しての静電気の放電が、部品にダメージを与える可能性がある。滑らかなプラスチック部品又はガラス部品（光学的に透明なプラスチック又はガラス部品を含む）を有するもののような電子装置は、静電気の蓄積によってもたらされるほこり及び破片の蓄積の影響を受けやすい場合がある。
【０００３】
例えば、ある構成要素又は部品を別のものに一時的に又は恒久的に接着させるために、電子装置の製造においては接着剤が使用されてきた。例えば、転写接着剤又は転写テープの形態のこのような接着剤は、剥離ライナーを備えることができる。例えば、接着剤が電子装置又は機器の構成要素又は部品に接着した後に、接着剤から剥離ライナーを除去すると、静電気が発生する場合がある。更に、ある構成要素又は部品が別の構成要素又は部品から取り除かれたり、あるいはその上に再配置された場合に、静電気が蓄積される場合がある。
【発明の概要】
【課題を解決するための手段】
【０００４】
光学的に透明な帯電防止性感圧性接着剤を含む、帯電防止性感圧性接着剤が必要とされている。
【０００５】
一態様では、帯電防止剤及び第１ブロックコポリマーを含む組成物が提供される。第１ブロックコポリマーは、各々独立して、少なくとも５０℃のＴｇを有する、少なくとも２つのハードＡブロックポリマー単位、及び２０℃以下のＴｇを有する少なくとも１つのソフトＢブロック（メタ）アクリルポリマー単位を含む。第１ブロックコポリマーは、全体で１０重量％〜６０重量％のハードＡブロックポリマー単位を含む。組成物は、帯電防止性感圧性接着剤である。
【０００６】
別の態様では、帯電防止剤、並びに各々独立して、メチルメタクリレートを含む反応物質から調製され、各々独立して、少なくとも５０℃のＴｇを有する、少なくとも２つのハードＡブロックポリマー単位、及び２０℃以下のＴｇを有し、アルキルアクリレートを含む反応物質から調製される、少なくとも１つのソフトＢブロック（メタ）アクリルポリマー単位、を含む第１ブロックコポリマーを含む組成物が提供される。第１ブロックコポリマーは、全体で１０重量％〜６０重量％のハードＡブロックポリマー単位を含む。組成物は、帯電防止性感圧性接着剤である。
【０００７】
別の態様では、第１表面を有する第１基材、並びに帯電防止剤及び第１ブロックコポリマーを含む組成物を含む物品が提供される。第１ブロックコポリマーは、各々独立して、少なくとも５０℃のＴｇを有する、少なくとも２つのハードＡブロックポリマー単位、及び２０℃以下のＴｇを有する少なくとも１つのソフトＢブロック（メタ）アクリルポリマー単位を含む。第１ブロックコポリマーは、全体で１０重量％〜６０重量％のハードＡブロックポリマー単位を含む。組成物は、基材の第１表面に隣接した帯電防止性感圧性接着剤である。
【発明を実施するための形態】
【０００８】
明細書全体にわたって幾つかの箇所で、実施例の一覧を通して説明を提供するが、実施例は各種組み合わせにて使用することが可能である。それぞれの事例において、列挙される一覧は代表的な群としてのみ与えられるのであって、限定的な一覧として解釈されるべきではない。
【０００９】
端点による数の範囲の任意の列挙には、その範囲内に包含される全ての数が含まれる（例えば、１〜５は、１、１．５、２、２．７５、３、３．８０、４、５などを含む）。
【００１０】
用語「ａ」、「ａｎ」、「ｔｈｅ」、「少なくとも１つの」及び「１つ以上の」は、同じ意味で用いられる。このため、例えば、「１つの」帯電防止剤を含む組成物は、組成物が「１つ以上の」帯電防止剤を含むことを意味し得る。
【００１１】
用語「ブロックコポリマー」とは、ホモポリマー又はコポリマー鎖のセグメント又はブロックを含む、実質的に線状、放射状、又は星形のコポリマーを意味する。ホモポリマー又はコポリマー鎖のセグメント又はブロックは、異なる化学的組成、異なる物理的性質（例えば、ガラス転移温度又は溶解度パラメータ）、又はその両方を有することができる。
【００１２】
用語「（メタ）アクリレート」とは、アクリル酸エステル、メタクリル酸エステル、又はアクリル酸エステルとメタクリル酸エステルとの組み合わせを意味する。
【００１３】
用語「（メタ）アクリルポリマー（（meth）acrylic polymer）」及び「（メタ）アクリルポリマー（（meth）acrylic polymeric）」とは、少なくとも１つの（メタ）アクリレートモノマーから調製されるポリマーを意味する。
【００１４】
用語「無機塩」とは、アニオン及びカチオンが無機アニオン及びカチオンである塩を意味する。
【００１５】
用語「有機塩」とは、アニオン又はカチオンのうちの少なくとも１つが有機アニオン又はカチオン（即ち、少なくとも１つの炭素原子を有する）である塩を意味する。
【００１６】
用語「感圧性接着剤」とは、強力かつ持続性の粘着性、指圧以下での基材への接着性、及び基材からきれいに除去されるだけの十分な結合力を示す接着剤を意味する。
【００１７】
用語「帯電防止性」とは、静電気を防止、消散、又は除去する能力を意味する。
【００１８】
用語「ｐｈｒ」とは、基本組成物の１００部当たりの部として計算される、基本組成物中の帯電防止剤、粘着付与剤、及び／又は可塑剤の重量比率を意味する。例えば、組成物中の「乾燥ポリマーを基準として５ｐｈｒの塩」とは、乾燥ポリマーの１００重量部当たり５重量部の塩を意味する。
【００１９】
組成物は、帯電防止剤、並びに各々独立して、少なくとも５０℃のＴｇを有する、少なくとも２つのハードＡブロックポリマー単位、及び２０℃以下のＴｇを有する少なくとも１つのソフトＢブロック（メタ）アクリルポリマー単位、を含む第１ブロックコポリマーを含み、第１ブロックコポリマーは、全体で１０重量％〜６０重量％のハードＡブロックポリマー単位を含み、組成物は、帯電防止性感圧性接着剤である。ハードＡブロックポリマー単位の重量パーセントは、第１ブロックコポリマーの総重量を基準としている。
【００２０】
第１ブロックコポリマーは、全体で少なくとも１０重量％、少なくとも１５重量％、少なくとも２０重量％、少なくとも２５重量％、少なくとも３０重量％、少なくとも３５重量％、少なくとも４０重量％、少なくとも４５重量％、少なくとも５０重量％、少なくとも５５重量％、少なくとも５７重量％、又は少なくとも５９重量％のハードＡブロックポリマー単位を含むことができる。第１ブロックコポリマーは、全体で１５重量％以下、２０重量％以下、２５重量％以下、３０重量％以下、３５重量％以下、４０重量％以下、４５重量％以下、５０重量％以下、５５重量％以下、又は６０重量％以下のハードＡブロックポリマー単位を含むことができる。
【００２１】
ハードＡブロックポリマー単位は、独立して、例えば、（メタ）アクリルポリマー単位（即ち、１つ以上の（メタ）アクリレートモノマーを含む反応物質から調製される）又はスチレンポリマー単位（即ち、１つ以上のスチレンモノマーを含む反応物質から調製される）であり得る。ハードＡブロックポリマー単位の少なくとも１つは、アルキル（メタ）アクリレートを含む反応物質から調製可能である。幾つかの実施形態では、ハードＡブロックポリマー単位は、（メタ）アクリレートモノマー及びスチレンモノマーの両方を含む反応物質から調製される。幾つかの実施形態では、各ハードＡブロックポリマー単位は、同一モノマーを含む反応物質から調製される。その他の実施形態では、各ハードＡブロックポリマー単位は、異なるモノマーを含む反応物質から調製される。
【００２２】
ハードブロック、ソフトブロック、又は両ブロックに好適なモノマーは、多くの場合、（メタ）アクリレートモノマーである。（メタ）アクリレートモノマーとしては、アルキル（メタ）アクリレート、アリール（メタ）アクリレート、及びアラルキル（メタ）アクリレートが挙げられる。アルキル（メタ）アクリレートは、少なくとも１つの線状、分枝状、又は環状構造を含むことができる。アルキル（メタ）アクリレートの非限定例（Ｔｇは考慮しない）としては、メチルメタクリレート、エチルメタクリレート、ｎ−ブチルメタクリレート、イソブチルメタクリレート、第３ブチルメタクリレート、ネオペンチルメタクリレート、シクロヘキシルメタクリレート、イソボルニルメタクリレート、ヘキシルメタクリレート、オクチルメタクリレート、イソオクチルメタクリレート、デシルメタクリレート、ドデシルメタクリレート、イソトリデシルメタクリレート、テトラデシルメタクリレート、ヘキサデシルメタクリレート、オクタデシルメタクリレート、エイコシルメタクリレート、ベヘニルメタクリレート、メチルアクリレート、エチルアクリレート、ｎ−ブチルアクリレート、イソブチルアクリレート、第３ブチルアクリレート、ネオペンチルアクリレート、シクロヘキシルアクリレート、イソボルニルアクリレート、ヘキシルアクリレート、オクチルアクリレート、イソオクチルアクリレート、デシルアクリレート、ドデシルアクリレート、イソトリデシルアクリレート、テトラデシルアクリレート、ヘキサデシルアクリレート、オクタデシルアクリレート、エイコシルアクリレート、及びベヘニルアクリレートが挙げられる。アリール（メタ）アクリレートの非限定例（Ｔｇは考慮しない）としては、フェニルメタクリレート、フェニルアクリレート、４−メチルフェニルメタクリレート、４−メチルフェニルアクリレート、１−ナフチルメタクリレート、１−ナフチルアクリレート、２−ナフチルメタクリレート、及び２−ナフチルアクリレートが挙げられる。アラルキル（メタ）アクリレート（Ｔｇは考慮しない）の非限定例としては、ベンジルメタクリレート及びベンジルアクリレートが挙げられる。スチレンモノマーの非限定例（Ｔｇは考慮しない）としては、スチレン、α−メチルスチレン、２−メチルスチレン、及び４−メチルスチレンが挙げられる。
【００２３】
幾つかの実施形態では、ハードＡブロックポリマー単位は、独立して、メチルメタクリレート、エチルメタクリレート、ｎ−ブチルメタクリレート、イソボルニルメタクリレート、フェニルメタクリレート、スチレン、又はこれらの組み合わせを含む反応物質から調製される。幾つかの実施形態では、各ハードＡブロックポリマー単位は、独立して、メチルメタクリレート又はスチレンを含む反応物質から調製されるホモポリマー単位である。
【００２４】
ハードＡブロックポリマー単位は、メタクリレートモノマーを含む反応物質から調製可能である。幾つかの実施形態では、ハードＡブロックポリマー単位は、独立して、ホモポリマー単位である。その他の実施形態では、ハードＡブロックポリマー単位は、独立して、コポリマー単位（即ち、それらは独立して、１つを超えるモノマーを独立して含む反応物質から調製される）である。幾つかの実施形態では、ハードＡブロックポリマー単位は、Ａブロックポリマー単位の重量を基準にして、１０重量％までの極性モノマーを含有することができる。好適な極性モノマーとしては、例えば、（メタ）アクリル酸、（メタ）アクリルアミド、又はヒドロキシアルキル（メタ）アクリレートが挙げられる。これらの極性モノマーは、例えば、ガラス転移温度（Ｔｇ）及び例えばハードＡブロックポリマー単位の結合力などの他の物理的性質を調節するのに使用可能である。
【００２５】
ハードＡブロックポリマー単位は、独立して、少なくとも５０℃、少なくとも６０℃、少なくとも７０℃、少なくとも８０℃、少なくとも９０℃、少なくとも１００℃、少なくとも１１０℃、少なくとも１２０℃、少なくとも１３０℃、少なくとも１４０℃、又は少なくとも１５０℃のガラス転移温度（Ｔｇ）を有することができる。ハードＡブロックポリマー単位は、独立して、１５０℃以下、１４０℃以下、１３０℃以下、１２０℃以下、１１０℃以下、１００℃以下、９０℃以下、８０℃以下、７０℃以下、又は６０℃以下のガラス転移温度を有することができる。Ｔｇは、例えば、示差走査熱量計（ＤＳＣ）を使用して決定できる。
【００２６】
ハードＡブロックポリマー単位は、任意の有用な重量平均分子量を有することができる。各ハードＡブロックポリマー単位の重量平均分子量（Ｍｗ）は、独立して、少なくとも１０，０００グラム／モル、少なくとも２０，０００グラム／モル、少なくとも３０，０００グラム／モル、少なくとも４０，０００グラム／モル、少なくとも５０，０００グラム／モル、少なくとも６０，０００グラム／モル、少なくとも７０，０００グラム／モル、少なくとも８０，０００グラム／モル、少なくとも９０，０００グラム／モル、少なくとも１００，０００グラム／モル、少なくとも１２０，０００グラム／モル、又は少なくとも１５０，０００グラム／モルであり得る。各ハードＡブロックポリマー単位の重量平均分子量は、独立して、１５０，０００グラム／モル以下、１２０，０００グラム／モル以下、１００，０００グラム／モル以下、８０，０００グラム／モル以下、６０，０００グラム／モル以下、５０，０００グラム／モル以下、４０，０００グラム／モル以下、３０，０００グラム／モル以下、２０，０００グラム／モル以下、１５，０００グラム／モル以下、又は１０，０００グラム／モル以下であり得る。
【００２７】
ソフトＢブロックポリマー単位は、（メタ）アクリレートモノマーを含む反応物質から調製可能である。（メタ）アクリレートモノマーの非限定例については、上述した通りである。幾つかの実施形態では、ソフトＢブロックポリマー単位は、アルキルアクリレートモノマーなどのアクリレートモノマーを含む反応物質から調製される。アクリレートモノマーは、２２個以下の炭素原子、２０個以下の炭素原子、１８個以下の炭素原子、１６個以下の炭素原子、１４個以下の炭素原子、１２個以下の炭素原子、１０個以下の炭素原子、８個以下の炭素原子、６個以下の炭素原子、４個以下の炭素原子、２個以下の炭素原子のアルキル基を有することができる。例えば、ソフトＢブロックポリマー単位は、メチルアクリレート、エチルアクリレート、ｎ−ブチルアクリレート、ｎ−ヘキシルアクリレート、オクチルアクリレート、イソオクチルアクリレート、２−エチルヘキシルアクリレート、ドデシル（doedecyl）アクリレート、イソトリデシルアクリレート、又はオクタデシルアクリレートを含む反応物質から調製可能である。幾つかの実施形態では、ソフトＢブロックポリマー単位は、ｎ−ブチルアクリレート、イソオクチルアクリレート、又は２−エチルヘキシルアクリレートを含む反応物質から調製されるホモポリマー単位である。幾つかの実施形態では、ソフトＢブロックポリマー単位は、ビニルエステル、メタ（アクリルアミド）、又はこれらの組み合わせなどのその他のエチレン系不飽和モノマーを含む（又はそれを更に含む）反応物質から調製することができる。幾つかの実施形態では、ソフトＢブロックポリマー単位は、Ｂポリマー単位の重量を基準にして１０重量％までの極性モノマーを含有することができる。好適な極性モノマーとしては、例えば、（メタ）アクリル酸、（メタ）アクリルアミド、又はヒドロキシアルキル（メタ）アクリレートが挙げられる。これらの極性モノマーは、例えば、Ｔｇ及び例えばソフトＢブロックポリマー単位の結合力などの他の物理的性質を調節するのに使用可能である。幾つかの実施形態では、ソフトＢポリマー単位は、ホモポリマー単位である。その他の実施形態では、ソフトＢポリマー単位は、コポリマー単位である。
【００２８】
ソフトＢブロックポリマー単位は、２０℃以下、１０℃以下、０℃以下、−１０℃以下、−２０℃以下、−３０℃以下、−４０℃以下、−５０℃以下、−６０℃以下、−７０℃以下、−８０℃以下、−９０℃以下、又は−１００℃以下のガラス転移温度（Ｔｇ）を有することができる。ソフトＢブロックポリマー単位は、少なくとも−１００℃、少なくとも−９０℃、少なくとも−８０℃、少なくとも−７０℃、少なくとも−６０℃、少なくとも−５０％、少なくとも−４０％、少なくとも−３０％、少なくとも−２０％、少なくとも−１０℃、少なくとも０℃、少なくとも１０℃、又は少なくとも１５℃のガラス転移温度を有することができる。
【００２９】
ソフトＢブロックポリマー単位は、任意の有用な重量平均分子量を有することができる。ソフトＢブロックポリマー単位の重量平均分子量（Ｍｗ）は、少なくとも２，０００グラム／モル、少なくとも５，０００グラム／モル、少なくとも１０，０００グラム／モル、少なくとも２０，０００グラム／モル、少なくとも３０，０００グラム／モル、少なくとも４０，０００グラム／モル、少なくとも５０，０００グラム／モル、少なくとも６０，０００グラム／モル、少なくとも７０，０００グラム／モル、少なくとも８０，０００グラム／モル、少なくとも９０，０００グラム／モル、少なくとも１００，０００グラム／モル、少なくとも１２０，０００グラム／モル、又は少なくとも１５０，０００グラム／モルであり得る。ソフトＢブロックポリマー単位の重量平均分子量は、１５０，０００グラム／モル以下、１２０，０００グラム／モル以下、１００，０００グラム／モル以下、８０，０００グラム／モル以下、６０，０００グラム／モル以下、５０，０００グラム／モル以下、４０，０００グラム／モル以下、３０，０００グラム／モル以下、２０，０００グラム／モル以下、１５，０００グラム／モル以下、１０，０００グラム／モル以下、５，０００グラム／モル以下、又は２，０００グラム／モル以下であり得る。
【００３０】
第１ブロックコポリマーは、少なくとも２つのハードＡブロックポリマー単位及び少なくとも１つのソフトＢブロックポリマー単位を含む。幾つかの実施形態では、少なくとも２つのハードブロックＡポリマー単位は、それぞれ少なくとも１つのソフトＢブロックポリマー単位に共有結合する。幾つかの実施形態では、第１ブロックコポリマーは、２つを超えるハードＡブロックポリマー単位及び／又は１つを超えるソフトＢブロックポリマー単位を含む。各ハードＡブロックポリマー単位は、独立して、熱可塑性ポリマー単位であることができ、各ソフトＢブロックポリマー単位は、独立して、エラストマー系ポリマー単位であることができる。ハードＡブロックポリマー単位は、独立して又は共に、組成物の第１ブロックコポリマーに構造強度及び結合力を提供することができる。
【００３１】
第１ブロックコポリマーは、三元ブロック構造体（即ち、例えば、Ａ−Ｂ−Ａ構造体を含むことができる）を含むことができる。三元ブロック構造体においては、各ハードＡブロックポリマー単位は、末端ブロックポリマー単位（即ち、ハードブロックは、第１ブロックコポリマーの端部を形成する）であることができ、ソフトＢブロックポリマー単位は、ミッドブロックポリマー単位（即ち、ソフトＢブロックは、第１ブロックコポリマーの中央部分を形成する）であることができる。あるいは、第１ブロックコポリマーは、スターブロック構造体（即ち、それは（Ａ−Ｂ）ｎ構造体（ｎは少なくとも３の整数である）を含むことができる）を含むことができる。スターブロックコポリマー（そこから各種枝が延びる中心点を有する）は、放射状コポリマーと呼ばれることもある。あるいは、第１ブロックコポリマーは、多元ブロック構造体（即ち、例えば、Ａ−Ｂ−Ａ−Ｂ−Ａ構造体を含むことができる）を含むことができる。
【００３２】
幾つかの実施形態では、第１ブロックコポリマーは、共有結合によって別の個別ブロックに結合している個別ブロックを含む。即ち、幾つかの実施形態では、ブロック間の遷移は、シャープな遷移であって、そこでは、あるブロックの終端が別のブロックの先頭に結合して、あるブロックから別のブロックへの遷移が、両ブロックのモノマー単位それぞれの組み合わせを有する領域を本質的に含まないようになっている。このようなシャープな遷移は、例えば、リビングアニオン重合法によるブロックコポリマーの調製から得ることができる。他の方法（例えば、フォトイニフェルター法）からは、ブロック間での分離性がより弱くかつより遷移のシャープさが弱いブロックコポリマーが得られる。
【００３３】
第１ブロックコポリマーは、任意の有用な重量平均分子量を有することができる。第１ブロックコポリマーは、少なくとも２０，０００グラム／モル、少なくとも２５，０００グラム／モル、少なくとも３０，０００グラム／モル、少なくとも３５，０００グラム／モル、少なくとも４０，０００グラム／モル、少なくとも５０，０００グラム／モル、少なくとも１００，０００グラム／モル、少なくとも１５０，０００グラム／モル、少なくとも２００，０００グラム／モル、少なくとも２５０，０００グラム／モル、少なくとも３５０，０００グラム／モル、又は少なくとも４５０，０００グラム／モルの重量平均分子量を有することができる。第１ブロックコポリマーは、５００，０００グラム／モル以下、４００，０００グラム／モル以下、３００，０００グラム／モル以下、２００，０００グラム／モル以下、１００，０００グラム／モル以下、５０，０００グラム／モル以下、４５，０００グラム／モル以下、４０，０００グラム／モル以下、３５，０００グラム／モル以下、３０，０００グラム／モル以下、２５，０００グラム／モル以下、又は２０，０００グラム／モル以下の重量平均分子量を有することができる。
【００３４】
第１ブロックコポリマーは、少なくとも２０℃〜１５０℃の範囲の温度にて、整然とした多相モルホロジーを有することができる。例えば、第１ブロックコポリマーは、１つを超える相又は２つを超える相を含むモルホロジーを有することができる。例えば、第１ブロックコポリマーは、少なくとも１つのハードＡブロックポリマー相及び少なくとも１つのソフトＢブロックポリマー相を有することができる。幾つかの実施形態では、ハードＡブロックポリマー単位（ハードＡブロックポリマー単位の溶解度パラメータは、同一であるか又は異なることができる）のそれぞれの又は全ての溶解度パラメータは、ソフトＢブロックポリマー単位の溶解度パラメータとは異なる。このような違いは、ハードＡブロック及びソフトＢブロックの相分離をもたらし得る。第１ブロックコポリマーは、よりソフトなエラストマー系の第１ソフトＢブロックポリマー単位のマトリックス内に、強化性ハードＡブロックポリマー単位ドメイン（当該ドメインは小さくてもよく、例えば、それらはナノドメインであることができ、それは１〜１００ナノメートルの範囲又は１〜２００ナノメートルの範囲などのナノメートル範囲のドメインを指す）の領域を有することができる。即ち、第１ブロックコポリマーは、実質的に連続的なソフトＢブロックポリマー相内に、別個の、不連続なハードＡブロックポリマー相を有することができる。このような整然とした多相モルホロジーは、ブロック間（例えば、ハードブロックポリマー単位とソフトブロックポリマー単位との間）のシャープな遷移によって得ることができる。
【００３５】
組成物は、三元ブロック構造体を有する、１つの第１ブロックコポリマーを含むことができる。組成物は、三元ブロック構造体を有する、１つを超えるブロックコポリマーを含むことができる。三元ブロック構造体を有する各ブロックコポリマーは、異なる分子量、異なる多分散指数、又はその両方を有することができる。三元ブロック構造体を有する各ブロックコポリマーは、異なる分子量、異なるガラス転移温度、又はその両方を有するハード及びソフトブロックポリマー単位を含むことができる。例えば、組成物は、三元ブロック構造体を有する、１つを超えるブロックコポリマーを含むことができるが、ここで、当該ブロックコポリマーは、同一の重量平均分子量を有し、かつ、各コポリマーは、異なる比率のハードブロックポリマー単位（又は異なるモノマーから調製されるハードブロックポリマー単位）を有する。あるいは、組成物は、三元ブロック構造体を有する、１つを超えるブロックコポリマーを含むことができるが、ここで、当該ブロックコポリマーは、異なる重量平均分子量を有し、かつ、各コポリマーは、同一比率のハードブロックポリマー単位（又は同一モノマーから調製されるハードブロックポリマー単位）を有する。
【００３６】
組成物は、少なくとも５０℃のＴｇを有する少なくとも１つのハードＣブロックポリマー単位、及び２０℃以下のＴｇを有する少なくとも１つのソフトＤブロックポリマー単位、を含む第２ブロックコポリマーを更に含むことができる。各ハードＣブロックポリマー単位は、独立して、少なくとも５０％、少なくとも６０℃、少なくとも７０℃、少なくとも８０℃、少なくとも９０℃、少なくとも１００℃、少なくとも１１０℃、少なくとも１２０℃、少なくとも１３０℃、少なくとも１４０℃、又は少なくとも１５０℃のガラス転移温度（Ｔｇ）を有することができる。各ハードＣブロックポリマー単位は、独立して、１５０℃以下、１４０℃以下、１３０℃以下、１２０℃以下、１１０℃以下、１００℃以下、９０℃以下、８０℃以下、７０℃以下、又は６０℃以下のガラス転移温度を有することができる。
【００３７】
第２ブロックコポリマーは、全体で少なくとも１０重量％、少なくとも１５重量％、少なくとも２０重量％、少なくとも２５重量％、少なくとも３０重量％、少なくとも３５重量％、少なくとも４０重量％、少なくとも４５重量％、少なくとも５０重量％、又は少なくとも５５重量％のハードＣブロックポリマー単位を含むことができる。第２ブロックコポリマーは、全体で１５重量％以下、２０重量％以下、２５重量％以下、３０重量％以下、３５重量％以下、４０重量％以下、４５重量％以下、５０重量％以下、５５重量％以下、又は６０重量％以下のハードＣブロックポリマー単位を含むことができる。
【００３８】
ハードＣブロックポリマー単位は、例えば、（メタ）アクリレートモノマー又はスチレンポリマー単位（即ち、スチレンモノマーを含む反応物質から調製される）を含む反応物質から調製することができる。ハードＣブロックポリマー単位は、アルキル（メタ）アクリレートなどの（メタ）アクリレートモノマーを含む反応物質から調製することができる。幾つかの実施形態では、ハードＣブロックポリマー単位は、（メタ）アクリレートモノマー及びスチレンモノマーの両方を含む反応物質から調製される。幾つかの実施形態では、ハードＣブロックポリマー単位は、ホモポリマー単位である。その他の実施形態では、ハードＣブロックポリマー単位は、コポリマー単位（即ち、それは１つを超えるモノマーを含む反応物質から調製される）である。特定の（メタ）アクリレート及びスチレンモノマーについては、上述した通りである。幾つかの実施形態では、ハードＣブロックポリマー単位は、Ｃブロックポリマー単位の重量を基準にして１０重量％までの極性モノマーを含有することができる。極性モノマーの好適なものとしては、例えば、（メタ）アクリル酸、（メタ）アクリルアミド、又はヒドロキシアルキル（メタ）アクリレートが挙げられる。極性モノマーは、例えば、Ｔｇ及び例えばハードＣブロックポリマー単位の結合力などの他の物理的性質を調節するために使用可能である。幾つかの実施形態では、ハードＣブロックポリマー単位は、同一タイプのモノマー（例えば、（メタ）アクリル若しくはスチレン）又は実質的に同一割合の異なるタイプのモノマーを、組成物の第１コポリマーのハードＡブロックポリマー単位として含む反応物質から調製される。幾つかの実施形態では、ハードＡ及びＣブロックポリマー単位は、同一モノマーを含む反応物質から調製される。
【００３９】
ハードＣブロックポリマー単位は、任意の有用な重量平均分子量を有することができる。ハードＣブロックポリマー単位の重量平均分子量（Ｍｗ）は、少なくとも２，０００グラム／モル、少なくとも５，０００グラム／モル、少なくとも１０，０００グラム／モル、少なくとも２０，０００グラム／モル、少なくとも３０，０００グラム／モル、少なくとも４０，０００グラム／モル、少なくとも５０，０００グラム／モル、少なくとも６０，０００グラム／モル、少なくとも７０，０００グラム／モル、少なくとも８０，０００グラム／モル、少なくとも９０，０００グラム／モル、又は少なくとも１００，０００グラム／モルであり得る。ハードＣブロックポリマー単位の重量平均分子量は、１２０，０００グラム／モル以下、１００，０００グラム／モル以下、８０，０００グラム／モル以下、６０，０００グラム／モル以下、４０，０００グラム／モル以下、２０，０００グラム／モル以下、１５，０００グラム／モル以下、１０，０００グラム／モル以下、５，０００グラム／モル以下、又は２，０００グラム／モル以下であり得る。
【００４０】
ソフトＤブロックポリマー単位は、（メタ）アクリレートモノマーを含む反応物質から調製可能である。幾つかの実施形態では、ソフトＤブロックポリマー単位は、アルキルアクリレートモノマーなどのアクリレートモノマーを含む反応物質から調製される。（メタ）アクリレートモノマーの非限定例については、上述した通りである。幾つかの実施形態では、ソフトＤブロックポリマー単位は、ビニルエステル、メタ（アクリルアミド）、又はこれらの組み合わせなどのその他のエチレン系不飽和モノマーを含む（又はそれを更に含む）反応物質から調製することができる。幾つかの実施形態では、ソフトＤブロックポリマー単位は、Ｄブロックポリマー単位の重量を基準にして１０重量％までの極性モノマーを含有することができる。好適な極性モノマーとしては、例えば、（メタ）アクリル酸、（メタ）アクリルアミド、又はヒドロキシアルキル（メタ）アクリレートが挙げられる。これらの極性モノマーは、例えば、Ｔｇ及び例えばソフトＤブロックポリマー単位の結合力などの他の物理的性質を調節するために使用可能である。幾つかの実施形態では、ソフトＤブロックポリマー単位は、ホモポリマー単位である。
【００４１】
ソフトＤブロックポリマー単位は、２０℃以下、１０℃以下、０℃以下、−１０℃以下、−２０℃以下、−３０℃以下、−４０℃以下、−５０℃以下、−６０℃以下、−７０℃以下、−８０℃以下、−９０℃以下、又は−１００℃以下のガラス転移温度（Ｔｇ）を有することができる。ソフトＤブロックポリマー単位は、少なくとも−１００℃、少なくとも−９０℃、少なくとも−８０℃、少なくとも−７０℃、少なくとも−６０℃、少なくとも−５０％、少なくとも−４０％、少なくとも−３０％、少なくとも−２０％、少なくとも−１０℃、少なくとも０℃、又は少なくとも１０℃のガラス転移温度を有することができる。
【００４２】
ソフトＤブロックポリマー単位は、任意の有用な重量平均分子量を有することができる。ソフトＤブロックポリマー単位の重量平均分子量（Ｍｗ）は、独立して、少なくとも２，０００グラム／モル、少なくとも５，０００グラム／モル、少なくとも１０，０００グラム／モル、少なくとも２０，０００グラム／モル、少なくとも３０，０００グラム／モル、少なくとも４０，０００グラム／モル、少なくとも５０，０００グラム／モル、少なくとも６０，０００グラム／モル、少なくとも７０，０００グラム／モル、少なくとも８０，０００グラム／モル、少なくとも９０，０００グラム／モル、少なくとも１００，０００グラム／モル、少なくとも１２０，０００グラム／モル、又は少なくとも１５０，０００グラム／モルであり得る。ソフトＤブロックポリマー単位の重量平均分子量は、独立して、１５０，０００グラム／モル以下、１２０，０００グラム／モル以下、１００，０００グラム／モル以下、８０，０００グラム／モル以下、６０，０００グラム／モル以下、４０，０００グラム／モル以下、２０，０００グラム／モル以下、１５，０００グラム／モル以下、１０，０００グラム／モル以下、５，０００グラム／モル以下、又は２，０００グラム／モル以下であり得る。
【００４３】
第２ブロックコポリマーは、任意の有用な重量平均分子量を有することができる。第２ブロックコポリマーは、２００，０００グラム／モル以下、１５０，０００グラム／モル以下、１００，０００グラム／モル以下、７５，０００グラム／モル以下、５０，０００グラム／モル以下、２５，０００グラム／モル以下、２０，０００グラム／モル以下、１５，０００グラム／モル以下、１０，０００グラム／モル以下、又は５，０００グラム／モル以下の重量平均分子量を有することができる。第２ブロックコポリマーは、少なくとも５，０００グラム／モル、少なくとも１０，０００グラム／モル、少なくとも１２，０００グラム／モル、少なくとも１８，０００グラム／モル、少なくとも２２，０００グラム／モル、少なくとも２５，０００グラム／モル、少なくとも３０，０００グラム／モル、少なくとも４０，０００グラム／モル、少なくとも５０，０００グラム／モル、少なくとも７０，０００グラム／モル、少なくとも９０，０００グラム／モル、少なくとも１００，０００グラム／モル、少なくとも１２０，０００グラム／モル、又は少なくとも１５０，０００グラム／モルの重量平均分子量を有することができる。
【００４４】
第２ブロックコポリマーは、少なくとも１つのハードＣブロックポリマー単位及び少なくとも１つのソフトＤブロックポリマー単位を含む。例えば、ハードＣブロックポリマー単位は、ソフトＤブロックポリマー単位に共有結合することができる。ハードＣブロックポリマー単位は、熱可塑性ポリマー単位であることができ、ソフトＤブロックポリマー単位は、エラストマー系ポリマー単位であることができる。ハードＣブロックポリマー単位は、組成物の第２ブロックコポリマーに構造強度及び結合力を提供することができる。幾つかの実施形態では、第２ブロックコポリマーは、二元ブロックコポリマーである。
【００４５】
組成物は、二元ブロック構造体を有する、１つの第２ブロックコポリマーを含むことができる。組成物は、二元ブロック構造体を有する、１つを超えるブロックコポリマーを含むことができる。二元ブロック構造体を有するブロックコポリマーは、異なり得る。二元ブロック構造体を有する各ブロックコポリマーは、異なる分子量、異なる多分散指数、又はその両方を有することができる。二元ブロック構造体を有する各ブロックコポリマーは、異なる分子量、異なるガラス転移温度、又はその両方を有するハード及びソフトブロックポリマー単位を含むことができる。例えば、組成物は、二元ブロック構造体を有する、１つを超えるブロックコポリマーを含むことができるが、ここで、当該ブロックコポリマーは、同一の重量平均分子量を有し、かつ、各コポリマーは、異なる比率のハードブロックポリマー単位（又は異なるモノマーから調製されるハードブロックポリマー単位）を有する。あるいは、組成物は、二元ブロック構造体を有する、１つを超えるブロックコポリマーを含むことができるが、ここで、当該ブロックコポリマーは、異なる重量平均分子量を有し、かつ、各コポリマーは、同一比率のハードブロックポリマー単位（又は同一モノマーから調製されるハードブロックポリマー単位）を有する。
【００４６】
ブロックコポリマーのハード及びソフトポリマーブロック単位のモノマー含有量は、ブロックコポリマーの総重量の百分率として計算可能である（即ち、それは重量パーセントとして計算可能である）。例えば、第１ブロックコポリマー若しくは第２ブロックコポリマー（又はその両方）は、少なくとも５重量％、少なくとも１０重量％、少なくとも１５重量％、少なくとも２０重量％、少なくとも２５重量％、少なくとも３０重量％、少なくとも３５重量％、少なくとも４０重量％、少なくとも４５重量％、又は少なくとも５０重量％のメチルメタクリレートを含むことができる。第１ブロックコポリマー若しくは第２ブロックコポリマー（又はその両方）は、５重量％以下、１０重量％以下、１５重量％以下、２０重量％以下、２５重量％以下、３０重量％以下、３５重量％以下、４０重量％以下、４５重量％以下、５０重量％以下、５５重量％以下、又は６０重量％以下のメチルメタクリレートを含むことができる。第１ブロックコポリマー若しくは第２ブロックコポリマー（又はその両方）は、少なくとも５重量％、少なくとも１０重量％、少なくとも１５重量％、少なくとも２０重量％、少なくとも２５重量％、少なくとも３０重量％、少なくとも３５重量％、少なくとも４０重量％、少なくとも４５重量％、又は少なくとも５０重量％のブチルアクリレート又は２−エチルヘキシルアクリレートを含むことができる。第１ブロックコポリマー若しくは第２ブロックコポリマー（又はその両方）は、５重量％以下、１０重量％以下、１５重量％以下、２０重量％以下、２５重量％以下、３０重量％以下、３５重量％以下、４０重量％以下、４５重量％以下、又は５０重量％以下のブチルアクリレート又は２−エチルヘキシルアクリレートを含むことができる。
【００４７】
幾つかの実施形態では、少なくとも１つの第１及び第２ブロックコポリマーは、（メタ）アクリレートモノマーを含む反応物質から調製される。ある実施形態では、第１及び第２ブロックコポリマーのそれぞれは、（メタ）アクリレートモノマーを含む反応物質から調製される。幾つかの実施形態では、ハードＡ及びＣブロックのそれぞれ並びにソフトＢ及びＤブロックのそれぞれは、（メタ）アクリレートモノマーを含む反応物質から調製される。ハード及びソフトブロックのそれぞれが、（メタ）アクリレートモノマーを含む反応物質から調製される場合、ハードＡ及びＣブロックは、メチルメタクリレートを含む反応物質から調製することができる。ハード及びソフトブロックのそれぞれが、（メタ）アクリレートモノマーを含む反応物質から調製される場合、ソフトＢ及びＤブロックは、少なくとも１つのアルキルアクリレートモノマーを含む反応物質から調製することができる。幾つかの実施形態では、アルキルアクリレートモノマーは、エチルアクリレート、プロピルアクリレート、ｎ−ブチルアクリレート、イソ−ブチルアクリレート、ｔ−ブチルアクリレート、ペンチルアクリレート、ヘキシルアクリレート、イソオクチルアクリレート、２−エチルヘキシルアクリレート、ドデシルアクリレート、イソトリデシルアクリレート、テトラデシルアクリレート、ヘキサデシルアクリレート、及びオクタデシルアクリレートのうち少なくとも１つを含む。
【００４８】
組成物の第１及び第２ブロックコポリマーは、相溶性であることができる。本文脈中、用語「相溶性」とは、組成物の第１及び第２ブロックコポリマーが組み合わされて、少なくとも１０重量％、少なくとも２０重量％、少なくとも３０重量％、少なくとも４０重量％、少なくとも５０重量％、少なくとも６０重量％、少なくとも７０重量％、少なくとも８０重量％、又は少なくとも９０重量％の第２ブロックコポリマーを含む（目視的に）均質な混合物を形成できることを意味する。幾つかの実施形態では、組成物の第１及び第２ブロックコポリマーが組み合わされて、９５重量％以下、９０重量％以下、８０重量％以下、７０重量％以下、６０重量％以下、５０重量％以下、４０重量％以下、３０重量％以下、２０重量％以下、又は１０重量％以下の第２ブロックコポリマーを含む（目視的に）均質な混合物を形成することができる。相溶性のある第１及び第２ブロックコポリマーは、例えば、ハードＡ及びＣブロックが、目視的に又は顕微鏡的に単相を形成するのに十分なだけ近似した溶解度パラメータをそれぞれ有するハードＡ及びＣブロックポリマー単位を有することができる。幾つかの実施形態では、第１及び第２ブロックコポリマーのハードＡ及びＣブロックポリマー単位の溶解度パラメータは、同一である。幾つかの実施形態では、相溶性のある第１及び第２ブロックコポリマーは、各々独立して、同一タイプのモノマー（例えば、アルキル（メタ）アクリレートモノマー）を含む反応物質から調製されるハードブロックを有する。幾つかの実施形態では、相溶性のある第１及び第２ブロックコポリマーは、同一モノマー（例えば、メチルメタクリレート）を含む反応物質から調製されるハードブロックを有する。
【００４９】
ブロックポリマー単位及びブロックコポリマーのそれぞれは、独立して、低い多分散指数（ＰＤＩ）を有することができる。本発明で使用する場合、用語「多分散指数」は、分子量分布の指標であり、ブロックポリマー単位及び／又はポリマー及び／又はポリマーのセグメントの重量平均分子量（Ｍｗ）対数平均分子量（Ｍｎ）の比を意味することができる。このため、ブロックポリマー単位又は数平均分子量に相当する重量平均分子量を有するポリマーは、１．０の多分散指数を有する。多分散指数は、例えば、重量平均分子量及び数平均分子量を測定するためのゲル透過クロマトグラフィーを使用して決定することができる。組成物のブロックポリマー単位及びブロックコポリマーは、２．０以下、１．８以下、１．６以下、１．５以下、１．４以下、１．３以下、１．２以下、又は１．１以下の多分散指数を有することができる。組成物のブロックポリマー単位及びブロックコポリマーは、少なくとも１．０、少なくとも１．１、少なくとも１．２、少なくとも１．３、少なくとも１．４、少なくとも１．５、少なくとも１．６、少なくとも１．７、少なくとも１．８、又は少なくとも１．９の多分散指数を有することができる。
【００５０】
好適なブロックコポリマーは、例えば、米国特許第７，２５５，９２０号（エヴァアーツ（Everaerts）ら）、同第７，０４８，２０９号（エヴァアーツ（Everaerts）ら）、同第６，８０６，３２０号（エヴァアーツ（Everaerts）ら）、及び同第６，７３４，２５６号（エヴァアーツ（Everaerts）ら）にて更に開示されている。
【００５１】
第１及び第２ブロックコポリマー（又はそれらが含むハード及びソフトブロックポリマー単位）は、各々独立して、リビングアニオン重合、原子移動ラジカル重合、及びフォトイニフェルター重合などの、ブロックコポリマーの調製に好適な方法の１つ以上を使用して調製することができる。幾つかの実施形態では、第１及び第２ブロックコポリマーの少なくとも１つは、リビングアニオン重合又は官能基転移重合により調製される。幾つかの実施形態では、第１及び第２ブロックコポリマーの少なくとも１つは、フォトイニフェルターを含まない反応物質から調製される。幾つかの実施形態では、組成物は、フォトイニフェルターを含まない。幾つかの実施形態では、組成物の少なくとも１つ、第１ブロックコポリマー、及び第２ブロックコポリマーは、フォトイニフェルター重合により得られる化学結合（例えば、炭素−イオウ結合）を含まない。
【００５２】
組成物は、三元ブロックコポリマーを含む第１ブロックコポリマーを含むことができる。第１ブロックコポリマーは、コポリマーハードブロックポリマー単位及びコポリマーソフトブロック単位を含むことができる。代替的実施形態では、第１ブロックコポリマーは、ホモポリマーハードブロックポリマー単位（それは、同一のホモポリマーブロック単位又は異なるホモポリマーブロック単位であり得る）及びコポリマーソフトブロック単位を含むことができる。更に別の代替的実施形態では、第１ブロックコポリマーは、ホモポリマーハードブロックポリマー単位（それは、同一のホモポリマーブロック単位又は異なるホモポリマーブロック単位であり得る）及びホモポリマーソフトブロック単位を含むことができる。更に別の代替的実施形態では、第１ブロックコポリマーは、コポリマーハードブロックポリマー単位及びホモポリマーソフトブロック単位を含むことができる。
【００５３】
第１ブロックコポリマーを含む組成物は、第２ブロックコポリマーを更に含むことができる。第２ブロックコポリマーは、コポリマーハードブロックポリマー単位及びコポリマーソフトブロック単位を含むことができる。代替的実施形態では、第２ブロックコポリマーは、コポリマーハードブロックポリマー単位及びホモポリマーソフトブロック単位を含むことができる。その他の代替的実施形態では、第２ブロックコポリマーは、ホモポリマーハードブロックポリマー単位及びホモポリマーソフトブロック単位を含むことができる。更にその他の代替的実施形態では、第２ブロックコポリマーは、ホモポリマーハードブロックポリマー単位及びコポリマーソフトブロック単位を含むことができる。
【００５４】
組成物は、少なくとも１８０℃までの温度で、整然とした多相モルホロジーを有することができる。幾つかの実施形態では、組成物は、１５０℃まで、１３０℃まで、１００℃まで、８０℃まで、６０℃まで、４０℃まで、又は２０℃までの温度で、整然とした多相モルホロジーを有することができる。組成物は、ハードブロックポリマー相及びソフトブロックポリマー相を含む、２相モルホロジーを少なくとも有することができる。ハード及びソフトブロックポリマー相は、相分離し得る。ハードブロックポリマー相は、第１ブロックコポリマーからのハードブロックポリマー単位（即ち、ハードＡブロックポリマー単位）、又は第１及び第２ブロックコポリマーからのハードブロックポリマー単位（即ち、ハードＡ及びＣブロックポリマー単位）を含むことができる。透過型電子顕微鏡、示差走査熱量計（ＤＳＣ）、及び動的機械分析（ＤＭＡ）などの分析手法を使用して、整然とした多相モルホロジーを検出することができる。
【００５５】
幾つかの実施形態では、相間の境界（これは、例えば、ハードポリマーブロックを含有するドメイン、マイクロドメイン、又はナノドメイン及びソフトポリマーブロックを含有する連続相であり得る）が明確である。幾つかの実施形態では、このような異なる構造体は、第１ブロックコポリマー、第１及び第２ブロックコポリマー、又はその両方の中に、物理的架橋を形成することができ、これにより、化学的架橋（即ち、共有結合又はイオン結合などの化学結合を含む架橋）を必要とせずに、全体的な結合力の増大をもたらすことができる。幾つかの実施形態では、第１及び第２ブロックコポリマーは、独立して、化学的架橋を含まない。
【００５６】
結合力は、組成物のせん断値に関する。せん断値（本明細書中で後述するようにして測定された）は、ＡＳＴＭ  Ｄ３６５４−０６に従って測定された場合、少なくとも４００分、少なくとも５００分、少なくとも６００分、少なくとも７００分、少なくとも８００分、少なくとも１，０００分、少なくとも１，２５０分、１，５００分、少なくとも２，０００分、少なくとも３，０００分、少なくとも４，０００分、少なくとも５，０００分、少なくとも６，０００分、少なくとも７，０００分、少なくとも８，０００分、少なくとも９，０００分、又は少なくとも１０，０００分であり得る。せん断値は、ＡＳＴＭ  Ｄ３６５４−０６に従って測定された場合、１０，０００分以下、９，０００分以下、８，０００分以下、７，０００分以下、６，０００分以下、５，０００分以下、４，０００分以下、３，０００分以下、２，０００分以下、１，５００分以下、１，２５０分以下、１，０００分以下、８００分以下、７００分以下、６００分以下、５００分以下、又は４００分以下であり得る。意外にも、組成物の帯電防止性感圧性接着剤は、化学的架橋を必要とせずにこれらのせん断値を示すだけの十分な結合力を有することができる。
【００５７】
幾つかの実施形態では、組成物は、光学的に透明な帯電防止性感圧性接着剤である。本発明で使用する場合、用語「光学的に透明」とは、高い光学的視感透過率を有する組成物を意味する。幾つかの実施形態では、約２５マイクロメートル（０．００１インチ）の厚みを有する組成物のサンプルの視感透過率（４００ナノメートル〜７００ナノメートルの範囲内）は、分光光度計で測定した場合、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、少なくとも９９．２％、少なくとも９９．３％、少なくとも９９．４％、少なくとも９９．５％、少なくとも９９．６％、少なくとも９９．７％、少なくとも９９．８％、又は少なくとも９９．９％である。幾つかの実施形態では、組成物は、例えば分光光度計で測定した場合に、小さいヘイズ値を有する。幾つかの実施形態では、ヘイズ値は、５％未満、４％未満、３％未満、２．８％未満、２．６％未満、２．５％未満、２．４％未満、２．２％未満、２％未満、１．５％未満、又は１％未満である。ヘイズ及び視感透過率（％）は両方とも、ＡＳＴＭ  Ｄ１００３−０７の方法を使用して測定できる。
【００５８】
組成物は、粘着付与剤を含むことができる。幾つかの実施形態では、組成物は、１つの粘着付与剤を含む。その他の実施形態では、組成物は、１つを超える粘着付与剤を含む。粘着付与剤は、ソフトＢ又はＤブロックポリマー単位の一方又は両方と、少なくとも部分的に相溶性であるように選択することができるが、それは、あるいは又は加えて、ハードＡ又はＣブロックポリマー単位のいずれか又はその全てと、少なくとも部分的に相溶性であることができる。幾つかの実施形態では、粘着付与剤は、１つ以上のソフトブロックポリマー単位とより相溶性があり、ハードブロックポリマー単位との相溶性は劣る。
【００５９】
粘着付与剤は、室温で固体又は液体であり得る。固体粘着付与剤は、１０，０００グラム／モル以下の数平均分子量（Ｍｎ）を有することができ、例えば、４０℃、５０℃、６０℃、又は７０℃の、又はそれを超える軟化点を有することができる。液体粘着付与剤は、室温で粘稠液体又は半液体であることができ、例えば、３５℃未満、３０℃未満、２５℃未満、２０℃未満、又は１５℃未満の軟化点を有することができる。固体粘着付与剤は、液体粘着付与剤の軟化点を超える軟化点を有することができる。
【００６０】
粘着付与剤の非限定例としては、ロジン及びその誘導体（例えば、ロジンエステル）、ポリテルペン及び変性ポリテルペン樹脂、水添テルペン樹脂、クマロン−インデン樹脂、並びに炭化水素樹脂（例えば、α−ピネン、β−ピネン、リモネン、脂肪族炭化水素、芳香族炭化水素、及びジシクロペンタジエンから誘導される樹脂）が挙げられる。好適な粘着付与剤としては、少なくとも部分的に水添された樹脂が、更に挙げられる。水添粘着付与剤の例としては、水添ロジンエステル、水添ロジン酸、及び水添炭化水素樹脂が挙げられる。幾つかの実施形態では、粘着付与剤は、ロジンエステル、水添テルペン樹脂、又はこれらの組み合わせを含む。
【００６１】
組成物は、ブロックコポリマーの総重量を基準として、少なくとも１ｐｈｒ、少なくとも５ｐｈｒ、少なくとも１０ｐｈｒ、少なくとも２０ｐｈｒ、少なくとも３０ｐｈｒ、少なくとも４０ｐｈｒ、少なくとも５０ｐｈｒ、少なくとも６０ｐｈｒ、少なくとも７０ｐｈｒ、少なくとも８０ｐｈｒ、少なくとも９０ｐｈｒ、少なくとも１００ｐｈｒ、少なくとも１１０ｐｈｒ、少なくとも１２０ｐｈｒ、少なくとも１３０ｐｈｒ、少なくとも１４０ｈｒ、又は少なくとも１５０ｐｈｒの粘着付与剤を含むことができる。組成物は、コポリマーの総重量を基準として、１５０ｐｈｒ以下、１４０ｐｈｒ以下、１３０ｐｈｒ以下、１２０ｐｈｒ以下、１１０ｐｈｒ以下、１００ｐｈｒ以下、９０ｐｈｒ以下、８０ｐｈｒ以下、７０ｐｈｒ以下、６０ｐｈｒ以下、５０ｐｈｒ以下、４０ｐｈｒ以下、３０ｐｈｒ以下、２０ｐｈｒ以下、１０ｐｈｒ以下、５ｐｈｒ以下、又は１ｐｈｒ以下の粘着付与剤を含むことができる。幾つかの実施形態では、組成物は、粘着付与剤を実質的に含まない。本文脈中、用語「粘着付与剤を実質的に含まない」とは、組成物が１ｐｈｒ未満、０．５ｐｈｒ未満、０．２ｐｈｒ未満、又は０．１ｐｈｒ未満の粘着付与剤を含むことを意味する。幾つかの実施形態では、組成物は、粘着付与剤を含まない。
【００６２】
組成物は、可塑剤を含むことができる。幾つかの実施形態では、組成物は、１つの可塑剤を含む。その他の実施形態では、組成物は、１つを超える可塑剤を含む。可塑剤は、ソフトＢ又はＤブロックポリマー単位のいずれか、又はその両方を可塑化することができるが、それは、あるいは又は加えて、ハードＡ又はＣブロックポリマー単位のいずれか又はその全てを可塑化することができる。可塑剤の非限定例としては、炭化水素（例えば、芳香族化合物、パラフィン系化合物、又はナフテン系化合物）、フタレート、ホスフェートエステル、二塩基酸エステル、脂肪酸エステル、ポリエーテル及びこれらの組み合わせが挙げられる。幾つかの実施形態では、組成物は、少なくとも１つのホスフェートエステル、フタレート、又は二塩基酸エステルを含む。
【００６３】
組成物は、粘着付与剤又は可塑剤の一方又はその両方を含むことができる。幾つかの実施形態では、帯電防止性ブロックコポリマー感圧性接着剤組成物は、可塑剤又は粘着付与剤を含む光学的に透明な帯電防止性ブロックコポリマー感圧性接着剤組成物である。その他の実施形態では、帯電防止性ブロックコポリマー感圧性接着剤組成物は、可塑剤及び粘着付与剤の両方を含む光学的に透明な帯電防止性ブロックコポリマー感圧性接着剤組成物である。
【００６４】
組成物は、第１及び第２ブロックコポリマーの総重量を基準として、少なくとも１ｐｈｒ、少なくとも５ｐｈｒ、少なくとも１０ｐｈｒ、少なくとも１５ｐｈｒ、少なくとも２０ｐｈｒ、少なくとも２５ｐｈｒ、少なくとも３０ｐｈｒ、又は少なくとも４０ｐｈｒの可塑剤を含むことができる。組成物は、第１及び第２ブロックコポリマーの総重量を基準として、４０ｐｈｒ以下、３０ｐｈｒ以下、２５ｐｈｒ以下、２０ｐｈｒ以下、１５ｐｈｒ以下、１０ｐｈｒ以下、５ｐｈｒ以下、又は１ｐｈｒ以下の可塑剤を含むことができる。幾つかの実施形態では、所望の物理的性質（例えば、剥離強度、剪断強度、又はその両方）は、１０ｐｈｒ以下の可塑剤を含む組成物にて得ることができる。幾つかの実施形態では、組成物は、可塑剤を実質的に含まない。本文脈中、用語「可塑剤を実質的に含まない」とは、組成物が１ｐｈｒ未満、０．５ｐｈｒ未満、０．２ｐｈｒ未満、又は０．１ｐｈｒ未満の可塑剤を含むことを意味する。幾つかの実施形態では、組成物は、可塑剤を含まない。
【００６５】
組成物は、帯電防止剤を含む。組成物中に、帯電防止剤を溶解し、分散し、又は懸濁させることができる。帯電防止剤は、塩、金属、金属酸化物、イオン導電性ポリマー、導電性ポリマー、元素状炭素、又はこれらの組み合わせを含むことができる。幾つかの実施形態では、帯電防止剤は、粒子状帯電防止剤（即ち、組成物中に分散又は懸濁された粒子）の形態である。幾つかの実施形態では、粒子状帯電防止剤は、コロイド状帯電防止剤を含む。組成物は、１つを超える帯電防止剤を任意の組み合わせで含むことができる。組成物は、例えば、１つを超える塩、１つを超える金属、１つを超える金属酸化物、塩及び金属酸化物、塩及び金属、金属及び金属酸化物、塩及び導電性ポリマー、金属及び導電性ポリマー、又は金属酸化物及び導電性ポリマーを含むことができる。
【００６６】
帯電防止剤は、ランダムコポリマーと併用されてきたが、ランダムコポリマー中での帯電防止剤の効果は、本明細書で記載される（メタ）アクリルブロックコポリマーのそれらの効果を必ずしも予測するものではない。例えば、感圧性接着剤用途に使用されるランダムアクリルコポリマーは、典型的には、明確な相分離をすることなく、全体として非晶質であり、多くの場合、２５℃未満のＴｇを有する。対照的に、本明細書に記載された（メタ）アクリルブロックコポリマーは、ソフトブロックポリマー単位及びハードブロックポリマー単位によってもたらされた、少なくとも２つの別個の相を有する。これらの異なるポリマーブロック単位は、明らかに異なるＴｇ値及び組成物を有することができる。帯電防止剤は、ランダムコポリマーの至るところに均一に分布している可能性が高いが、ブロックコポリマーの至るところに均一に分布している可能性は低い。場合によっては、帯電防止剤は、ブロックコポリマーの１つの相中に（即ち、ハードブロックポリマー単位内又はソフトブロックポリマー単位内に）主として分布している可能性が高い。更に、ランダムアクリルコポリマーとは異なり、（メタ）アクリルブロックコポリマーは、例えば円筒形、ラメラ、あるいは二重連続性構造体などの相分離モルホロジーを有する。接着層の静電気を素早く消散させるための、接着層の片面から他面への帯電防止剤又は荷電種の移動が、この分離モルホロジーにより、更に制約される。
【００６７】
例えば、帯電防止剤が塩である場合、ランダムコポリマー中での帯電防止剤の溶解度は、ブロックコポリマー中での帯電防止剤の溶解度又は解離度を必ずしも意味しない。ブロックコポリマーは、異なる組成物及びガラス転移温度を有する２つのポリマーブロックを有するため、ハードブロック及びソフトブロックポリマー単位中の塩の溶解度は、明らかに異なり得る。即ち、塩は、ハードブロック及びソフトブロックポリマー単位中にて、異なる溶解度及び異なる解離度を有し得る。このため、ブロックコポリマー全体における塩の濃度及び解離度は、多くの場合、均一ではない。多くの実施形態では、ソフトブロックポリマー単位と比較して、ハードブロックポリマー単位中でのイオン移動度は、大幅に小さい可能性がある。ハードブロックポリマー単位は、イオン移動度を阻害する可能性さえある。
【００６８】
帯電防止剤として使用するのに好適な塩は、無機アニオン又は有機アニオンを含むことができる（即ち、それは、無機酸の塩又は有機酸の塩をそれぞれ含むことができる）。塩は、強酸の塩を含むことができる。塩は、５以下、４以下、３以下、２以下、１以下、０以下、−１以下、−２以下のｐＫａを有する酸の塩を含むことができる。塩は、少なくとも−３、少なくとも−２、少なくとも−１、少なくとも０、少なくとも１、少なくとも２、少なくとも３、少なくとも４、又は少なくとも４．５のｐＫａを有する酸の塩を含むことができる。幾つかの実施形態では、塩は、−３未満のｐＫａを有する酸の塩を含む。幾つかの実施形態では、塩は、ハロゲン化アニオンを含む（即ち、塩はハロゲン化酸の塩である）。ハロゲン化アニオンは、フッ素、塩素、臭素、ヨウ素、又はこれらの組み合わせを含むことができる。
【００６９】
塩は、無機アニオン又は有機アニオンであり得るアニオンを含む。無機アニオンは、フッ素化無機アニオンを含むことができる。無機アニオンの非限定例としては、ハロゲン化物（例えば、塩化物、臭化物、及びヨウ化物）、過塩素酸塩、ニトレート、テトラフルオロボレート、ヘキサフルオロスタネート、ヘキサフルオロホスフェート、及びヘキサフルオロアンチモネートが挙げられる。有機アニオンは、フッ素化有機アニオンを含むことができる。有機アニオンの非限定例としては、メタンスルホネート、トリフルオロメタンスルホネート、アセテート、トリフルオロアセテート、ベンゾエート、ペンタフルオロベンゾエート、４−トリフルオロメチルベンゾエート、ベンゼンスルホネート、トルエンスルホネート、４−（トリフルオロメチル）ベンゼンスルホネート、ビス（トリフルオロメチルスルホニル（trifluormethylsulfonyl））イミド、ビス（ペンタフルオロエチルスルホニル）イミド、及びトリス（トリフルオロメチルスルホニル）メチドが挙げられる。有機アニオンは、例えば、米国特許第６，２９４，２８９号（ファンタ（Fanta）ら）（その開示は、参照により組み込まれる）に記載されているフッ素化アニオンを含むこともできる。
【００７０】
塩は、無機カチオン又は有機カチオンであり得るカチオンを含む。無機カチオンは、１Ａ族元素（リチウムカチオン、ナトリウムカチオン、及びカリウムカチオンなど）並びに１Ｂ族元素（マグネシウムカチオン、カルシウムカチオン、ストロンチウムカチオン、及びバリウムカチオンなど）のカチオンなどの金属カチオンを含むことができる。幾つかの実施形態では、無機カチオンとしては、３Ｂ族、４Ｂ族、５Ｂ族、６Ｂ族、７Ｂ族、８Ｂ族、１１Ｂ族、及び１２Ｂ族の元素の金属カチオン（例えば、バナジウムカチオン、モリブデンカチオン、マンガンカチオン、鉄カチオン、コバルトカチオン、ニッケルカチオン、銅カチオン、銀カチオン、又は亜鉛カチオン）が挙げられる。有機カチオンとしては、４Ａ族（例えば、ジアルキルスズカチオンなどの二置換スズカチオン）、５Ａ族（例えば、テトラアルキルアンモニウムカチオン、ピリジニウムカチオン、イミダゾリウムカチオン、ピロリジニウムカチオンなどの四置換アンモニウムカチオン若しくはテトラアリールホスホニウムカチオンなどの四置換ホスホニウムカチオン）、又は６Ａ族（例えば、トリアリールスルホニウムカチオンなどの三置換スルホニウムカチオン）の元素のカチオンを含む有機カチオンを挙げることができる。
【００７１】
無機塩の非限定例としては、塩化リチウム、臭化リチウム、ヨウ化リチウム、ヨウ化ナトリウム、過塩素酸リチウム、過塩素酸ナトリウム、硝酸リチウム、硝酸銀、テトラフルオロホウ酸リチウム、テトラフルオロホウ酸ナトリウム、ヘキサフルオロリン酸リチウム、ヘキサフルオロリン酸ナトリウム、及びヘキサフルオロアンチモン酸リチウムが挙げられる。
【００７２】
幾つかの実施形態では、有機塩は、有機カチオン及び無機アニオンを含む。このような有機塩の非限定例としては、塩化テトラメチルアンモニウム、臭化テトラメチルアンモニウム、テトラフルオロホウ酸ピリジニウム、Ｎ−メチルピリジニウムヘキサフルオロアンチモネート、及びテトラフェニルホスホニウムヘキサフルオロホスフェートが挙げられる。
【００７３】
その他の実施形態では、有機塩は、無機カチオン及び有機アニオンを含む。このような有機塩の非限定例としては、リチウムトリフルオロアセテート、リチウムトリフルオロメタンスルホネート、及びリチウムビス（トリフルオロメチルスルホニル（trifluormethylsulfonyl））イミドが挙げられる。
【００７４】
更にその他の実施形態では、有機塩は、有機カチオン及び有機アニオンを含む。このような有機塩の非限定例としては、テトラメチルアンモニウムトリフルオロメタンスルホネート、ブチルトリメチルアンモニウムビス（トリフルオロメチルスルホニル）イミド、ジブチルジメチルアンモニウムビス（ペンタフルオロエチルスルホニル）イミド、テトラエチルアンモニウムトリス（トリフルオロメチルスルホニル）メチド、及びトリブチルメチルアンモニウムビス（トリフルオロメチルスルホニル）イミドが挙げられる。
【００７５】
幾つかの実施形態では、有機塩は、イオン性液体（即ち、室温又は室温付近にて液体である有機塩）を含む。イオン性液体の非限定例としては、１，３−ジメチルイミダゾリウムメチルサルフェート、１−エチル−３−メチルイミダゾリウムクロライド、１−エチル−３−メチルイミダゾリウムアセテート、１−エチル−３−メチルイミダゾリウムテトラフルオロボレート、１−エチル−３−メチルイミダゾリウムビス（トリフルオロメチルスルホニル）イミド、及び１−エチル−３−メチルイミダゾリウムビス（ペンタフルオロエチルスルホニル）イミドが挙げられる。
【００７６】
有機塩の例は、米国特許第６，３５０，５４５号（ファンタ（Fanta）ら）、同第６，２９４，２８９号（ファンタ（Fanta）ら）、同第５，８７４，６１６号（ファンタ（Fanta）ら）、及び同第５，５１４，４９３号（ヴァッデル（Waddell）ら）に記載されている。
【００７７】
組成物は、少なくとも部分的に組成物中に溶解し得る塩を含むことができる。塩は、例えば、第１ブロックコポリマー、第２ブロックコポリマー、又は第１及び第２ブロックコポリマーの混合物中に溶解され得る。幾つかの実施形態では、例えば、整然とした多相モルホロジーを有する組成物中にて、塩は、ハードブロックポリマー相及びソフトブロックポリマー相のうち少なくとも１つの中に溶解され得る。幾つかの実施形態では、塩は、ソフトブロックポリマー相中に溶解している。幾つかの実施形態では、塩は、少なくとも部分的には、第１ブロックコポリマー及び粘着付与剤又は可塑剤（又は粘着付与剤若しくは可塑剤の両方）の混合物中、あるいは第１及び第２ブロックコポリマー並びに粘着付与剤又は可塑剤（又は粘着付与剤若しくは可塑剤の両方）の混合物中に溶解している。幾つかの実施形態では、塩は、粘着付与剤又は可塑剤のうち少なくとも１つの中に、少なくとも部分的に溶解している。幾つかの実施形態では、組成物は、溶解した塩の一部及び溶解していない塩の一部を含む。１００パーセント以下、９０パーセント以下、８０パーセント以下、７０パーセント以下、６０パーセント以下、５０パーセント以下、４０パーセント以下、３０パーセント以下、２０パーセント以下、１０パーセント以下、５パーセント以下、又は２パーセント以下の組成物中の塩が、組成物中に溶解可能である。少なくとも９０％、８０パーセント未満、７０％未満、６０％未満、５０％未満、４０％未満、３０％未満、２０％未満、１０％未満、５％未満、又は２％未満の組成物中の塩が、組成物中に溶解可能である。
【００７８】
組成物中の塩は、少なくとも部分的に解離可能である。本文脈中、用語「解離した」とは、組成物中の塩のカチオン及びアニオンの分離を意味する。幾つかの実施形態では、塩は、ハードブロックポリマー相、ソフトブロックポリマー相、又はその両方の中で解離している。幾つかの実施形態では、塩は、ソフトブロックポリマー相中で解離している。解離した塩のカチオン及びアニオンのうち少なくとも１つは、組成物中で移動性を有することができる。幾つかの実施形態では、解離した塩のカチオン及びアニオンのうち少なくとも１つは、ハードブロックポリマー相、ソフトブロックポリマー相、又はその両方の中で移動性を有することができる。本文脈中、用語「移動性」とは、例えば、拡散により、又は電位若しくは電荷などの力の結果として、組成物又はポリマー相内を移動する、カチオン、アニオン、又はその両方の性質を意味する。幾つかの実施形態では、カチオン及びアニオンの一方又は両方は、ソフトブロックポリマー相中で移動性を有する。組成物が可塑剤を含む場合、カチオン、アニオン、又はその両方の移動性は、可塑剤を含まない組成物中の場合よりも大きくなり得る。１つを超えるブロックポリマー相（例えば、ハードブロックポリマー相及びソフトブロックポリマー相）を有する実施形態においては、組成物のモルホロジーは、カチオン及びアニオンの一方又は両方の移動性のための曲がりくねった（即ち、非線形の）経路を組成物中に提供することができる。
【００７９】
塩は、組成物の少なくとも１つのブロックコポリマー中に溶解し、幾つかの実施形態では解離することができる。幾つかの実施形態では、塩を含む組成物は、粘着付与剤又は可塑剤を実質的に含まない。その他の実施形態では、塩を含む組成物は、粘着付与剤又は可塑剤を含まない。幾つかの実施形態では、組成物のブロックコポリマーは、例えば、（メタ）アクリル酸、（メタ）アクリルアミド、又はヒドロキシアルキル（メタ）アクリレートなどの極性モノマーを実質的に含まない。その他の実施形態では、組成物のブロックコポリマーは、例えば、（メタ）アクリル酸、（メタ）アクリルアミド、又はヒドロキシアルキル（メタ）アクリレートなどの極性モノマーを実質的に含まない。
【００８０】
帯電防止剤は、金属を含むことができる。幾つかの実施形態では、帯電防止剤は、粒子状金属形態の金属を含む。金属は、任意の金属（例えば、１Ａ族、２Ａ族、３Ａ族、４Ａ族、５Ａ族、３Ｂ族、４Ｂ族、５Ｂ族、６Ｂ族、７Ｂ族、８Ｂ族、１１Ｂ族、又は１２Ｂ族の金属）であり得る。金属の非限定例としては、マグネシウム、チタン、バナジウム、モリブデン、マンガン、鉄、コバルト、ニッケル、銅、亜鉛、アルミニウム、又はスズが挙げられる。多くの場合、金属は、８Ｂ族又は１１Ｂ族の金属（例えば、白金、銀、又は金）である。
【００８１】
金属は、金属及び少なくとも１つの追加の金属又は非金属を含む、合金又は金属間化合物を含むことができる。幾つかの実施形態では、合金又は金属間化合物は、１つを超える金属を含む。幾つかの実施形態では、合金又は金属間化合物は、少なくとも１つの金属及び少なくとも１つの非金属を含む。合金又は金属間化合物は、２Ａ族、３Ａ族、４Ａ族、５Ａ族、３Ｂ族、４Ｂ族、５Ｂ族、６Ｂ族、７Ｂ族、８Ｂ族、１１Ｂ族、又は１２Ｂ族からの１つ以上の金属を含むことができる。合金又は金属間化合物は、例えば、３Ａ族、４Ａ族、５Ａ族、又は６Ａ族からの１つ以上の非金属を含むことができる。合金又は金属間化合物は、例えば、クロム及びモリブデン、クロム及び鉄、鉄及びニッケル、ニッケル及び銅、銅及び銀、銅及び金、銀及び金、スズ及びケイ素、アルミニウム及びケイ素、又は鉄及び炭素を含むことができる。
【００８２】
粒子状金属は、任意の形状、断面、又はアスペクト比を有することができる。粒子状金属は、規則的な（即ち、対称性の）又は不規則な（即ち、非対称の）形状を有することができる。粒子状金属は、球状又は回転楕円状を有することができる。粒子状金属は、多面体形状（例えば、等軸晶系又は角錘形状）を有することができる。粒子状金属は、例えば、粉末、フレーク、プレート、ワイヤ、繊維、又はチューブの形状を有することができる。粒子状金属は、粒子状金属の単一粒子を含むことができ、又は粒子状金属のクラスター若しくは凝集体を含むことができる。
【００８３】
帯電防止剤は、金属酸化物を含むことができる。幾つかの実施形態では、帯電防止剤は、粒子状金属酸化物形態の金属酸化物を含む。金属酸化物は、任意の金属（即ち、１Ａ族、２Ａ族、３Ａ族、４Ａ族、５Ａ族、３Ｂ族、４Ｂ族、５Ｂ族、６Ｂ族、７Ｂ族、８Ｂ族、１１Ｂ族、又は１２Ｂ族の金属）の酸化物を含むことができる。幾つかの実施形態では、酸化物は、導電性金属酸化物である。金属酸化物の非限定例としては、スズ、インジウム、銀、チタン、バナジウム、コバルト、鉄、及びモリブデンの酸化物が挙げられる。幾つかの実施形態では、金属酸化物は、混合金属酸化物（即ち、１つを超える金属又は１つを超える金属酸化物を含む酸化物）を含むことができる。混合金属酸化物の非限定例としては、酸化インジウムスズ（ＩＴＯ）及び酸化アンチモンスズ（ＡＴＯ）が挙げられる。
【００８４】
粒子状金属酸化物は、任意の形状、断面、又はアスペクト比を有することができる。粒子状金属酸化物は、規則的な（即ち、対称性の）又は不規則な（即ち、非対称の）形状を有することができる。粒子状金属酸化物は、球状又は回転楕円状を有することができる。粒子状金属酸化物は、多面体形状（例えば、等軸晶系又は角錘形状）を有することができる。粒子状金属酸化物は、例えば、粉末、フレーク、プレート、ワイヤ、繊維、又はチューブの形状を有することができる。粒子状金属酸化物は、粒子状金属酸化物の単一粒子を含むことができ、又は粒子状金属酸化物のクラスター若しくは凝集体を含むことができる。
【００８５】
帯電防止剤は、炭素を含むことができる。本文脈中、用語「炭素」は、純粋（即ち、元素状）炭素、実質的純粋炭素（即ち、少量（１０重量％未満、５重量％未満、２重量％未満、１重量％未満、０．５重量％未満、又は０．１重量％未満）の、１つ以上のその他の化学元素（水素、窒素、酸素、イオウ、又は金属など）を含む炭素）を含む。幾つかの実施形態では、帯電防止剤は、粒子状炭素形態の炭素を含む。炭素を含む帯電防止剤の非限定例としては、カーボンブラック（例えば、アセチレンブラック）、グラファイト、バックミンスターフラーレン（Ｃ６０）、及びナノチューブ（例えば、単層カーボンナノチューブ及び多層カーボンナノチューブ）が挙げられる。
【００８６】
粒子状炭素は、任意の形状、断面、又はアスペクト比を有することができる。粒子状炭素は、規則的な（即ち、対称性の）又は不規則な（即ち、非対称の）形状を有することができる。粒子状炭素は、球状又は回転楕円状を有することができる。粒子状炭素は、多面体形状（例えば、等軸晶系又は角錘形状）を有することができる。粒子状炭素は、例えば、粉末、フレーク、プレート、ワイヤ、繊維、又はチューブの形状を有することができる。粒子状炭素は、粒子状炭素の単一粒子を含むことができ、又は粒子状炭素のクラスター若しくは凝集体を含むことができる。
【００８７】
帯電防止剤は、イオン導電性ポリマーを含むことができる。イオン導電性ポリマーは、任意のイオン導電性ポリマーを含むことができる。イオン導電性ポリマーの非限定例としては、ポリ（エチレンオキシド）、ポリ（エチレンオキシド−コ−プロピレンオキシド）、並びに重合性基を含むオリゴ−及びポリ（アルキレンオキシド）を含む反応物質から調製されるポリマーが挙げられる。
【００８８】
帯電防止剤は、導電性ポリマーを含むことができる。導電性ポリマーは、任意のドープ又はアンドープ処理導電性ポリマーを含むことができる。導電性ポリマーの非限定例としては、ポリ（３，４−エチレンジオキシチオフェン）、ポリ（３，４−エチレンジオキシチオフェン）／ポリ（スチレンスルホネート）、トランス−ポリ（アセチレン）、シス−ポリ（アセチレン）、ポリ（ピロール）、ポリ（アニリン）、ポリ（チオフェン）、ポリ−（パラ−フェニレン）、及びポリ（パラ−フェニレンビニレン）が挙げられ、そのそれぞれは、必要に応じてドープされて、所望の電気伝導率を提供することができる。
【００８９】
粒子状帯電防止剤は、１００マイクロメートル以下、８０マイクロメートル以下、６０マイクロメートル以下、４０マイクロメートル以下、２０マイクロメートル以下、１０マイクロメートル以下、５マイクロメートル以下、２マイクロメートル以下、１マイクロメートル以下、９００ナノメートル以下、８００ナノメートル以下、７００ナノメートル以下、６００ナノメートル以下、５００ナノメートル以下、４００ナノメートル以下、３００ナノメートル以下、２００ナノメートル以下、１００ナノメートル以下、８０ナノメートル以下、６０ナノメートル以下、５０ナノメートル以下、４０ナノメートル以下、３０ナノメートル以下、２０ナノメートル以下、１０ナノメートル以下、５ナノメートル以下、又は１ナノメートル以下の平均粒径を有することができる。粒子状帯電防止剤は、少なくとも９０マイクロメートル、少なくとも８０マイクロメートル、少なくとも６０マイクロメートル、少なくとも４０マイクロメートル、少なくとも２０マイクロメートル、少なくとも１０マイクロメートル、少なくとも５マイクロメートル、少なくとも２マイクロメートル、少なくとも１マイクロメートル、少なくとも９００ナノメートル、少なくとも８００ナノメートル、少なくとも７００ナノメートル、少なくとも６００ナノメートル、少なくとも５００ナノメートル、少なくとも４００ナノメートル、少なくとも３００ナノメートル、少なくとも２００ナノメートル、少なくとも１００ナノメートル、８０ナノメートル未満、少なくとも６０ナノメートル、少なくとも５０ナノメートル、少なくとも４０ナノメートル、少なくとも３０ナノメートル、少なくとも２０ナノメートル、少なくとも１０ナノメートル、少なくとも５ナノメートル、又は少なくとも１ナノメートルの平均粒径を有することができる。本文脈中、用語「平均粒径」とは、粒子状帯電防止剤の単一粒子、あるいは、粒子状帯電防止剤のクラスター又は凝集体の平均サイズを意味する。
【００９０】
組成物は、組成物中の、組成物全体の、又は組成物上での静電気が防止され、消失され、又は除去されるように、十分な帯電防止剤を含むことができる。幾つかの実施形態（帯電防止剤が塩を含む幾つかの実施形態を包含する）では、組成物が、可塑剤、粘着付与剤、又は可塑剤及び粘着付与剤の両方を含む場合、組成物中の、組成物全体の、又は組成物上での静電気が防止され、消失され、又は除去されることができる。帯電防止剤が塩を含む幾つかの実施形態では、組成物が可塑剤、粘着付与剤、又は可塑剤及び粘着付与剤の両方を含まない場合、組成物中の、組成物全体の、又は組成物上での静電気が防止され、消失され、又は除去されることができる。幾つかの実施形態では、組成物が１０１４オーム／スクエア以下（例えば、ＡＳＴＭ  Ｄ２５７−０７の方法に従って測定した場合）の表面抵抗値を有する帯電防止性感圧性接着剤であるように、組成物は十分な帯電防止剤を含む。幾つかの実施形態では、組成物は、１０１３オーム／スクエア以下、１０１２オーム／スクエア以下、１０１１オーム／スクエア以下、１０１０オーム／スクエア以下、１０９オーム／スクエア以下、１０８オーム／スクエア以下、１０７オーム／スクエア以下、又は１０６オーム／スクエア以下（例えば、ＡＳＴＭ  Ｄ２５７−０７の方法に従って測定した場合）の表面抵抗値を有する帯電防止性感圧性接着剤である。その他の実施形態では、組成物が少なくとも１０６オーム／スクエア、少なくとも１０７オーム／スクエア、少なくとも１０８オーム／スクエア、少なくとも１０９オーム／スクエア、少なくとも１０１０オーム／スクエア、少なくとも１０１１オーム／スクエア、少なくとも１０１２オーム／スクエア、又は少なくとも１０１３オーム／スクエア（例えば、ＡＳＴＭ  Ｄ２５７−０７の方法に従って測定した場合）の表面抵抗値を有する帯電防止性感圧性接着剤であるように、組成物は十分な帯電防止剤を含む。
【００９１】
組成物は、３００ｐｈｒ以下、２５０ｐｈｒ以下、２００ｐｈｒ以下、１５０ｐｈｒ以下、１００ｐｈｒ以下、５０ｐｈｒ以下、４０ｐｈｒ以下、３０ｐｈｒ以下、２０ｐｈｒ以下、１０ｐｈｒ以下、５ｐｈｒ以下、２ｐｈｒ以下、１ｐｈｒ以下、０．５ｐｈｒ以下、又は０．１ｐｈｒ以下の帯電防止剤を含むことができる。組成物は、少なくとも３００ｐｈｒ、少なくとも２５０ｐｈｒ、少なくとも２００ｐｈｒ、少なくとも１５０ｐｈｒ、少なくとも１００ｐｈｒ、少なくとも５０ｐｈｒ、少なくとも４０ｐｈｒ、少なくとも３０ｐｈｒ、少なくとも２０ｐｈｒ、少なくとも１０ｐｈｒ、少なくとも５ｐｈｒ、少なくとも２ｐｈｒ、少なくとも１ｐｈｒ、少なくとも０．５ｐｈｒ、又は少なくとも０．１ｐｈｒの帯電防止剤を含むことができる。帯電防止剤が塩である場合、組成物は、２５ｐｈｒ以下、２０ｐｈｒ以下、１５ｐｈｒ以下、１０ｐｈｒ以下、５ｐｈｒ以下、４ｐｈｒ以下、３ｐｈｒ以下、２ｐｈｒ以下、１ｐｈｒ以下、又は０．５ｐｈｒ以下の塩を含むことができる。
【００９２】
組成物は、剥離強度（１８０度の剥離角にて、組成物でコーティングした裏材又はシート材料を試験用パネルから除去（剥離）するために適用された力の程度）を有する。即ち、組成物のコーティングは、裏材又はシート材料と試験用パネルとの間にある。最初は、組成物は裏材及び試験用パネルの両方に付着している。組成物は、少なくとも１ニュートン／デシメートル（Ｎ／ｄｍ）、少なくとも２Ｎ／ｄｍ、少なくとも３Ｎ／ｄｍ、少なくとも５Ｎ／ｄｍ、少なくとも７Ｎ／ｄｍ、少なくとも１０Ｎ／ｄｍ、少なくとも１２Ｎ／ｄｍ、少なくとも１５Ｎ／ｄｍ、少なくとも１８Ｎ／ｄｍ、少なくとも２０Ｎ／ｄｍ、少なくとも２２Ｎ／ｄｍ、少なくとも２４Ｎ／ｄｍ、少なくとも２６Ｎ／ｄｍ、少なくとも２８Ｎ／ｄｍ、少なくとも３０Ｎ／ｄｍ、少なくとも３２Ｎ／ｄｍ、少なくとも３４Ｎ／ｄｍ、少なくとも３６Ｎ／ｄｍ、少なくとも３８Ｎ／ｄｍ、少なくとも４０Ｎ／ｄｍ、少なくとも５０Ｎ／ｄｍ、少なくとも６０Ｎ／ｄｍ、少なくとも７０Ｎ／ｄｍ、少なくとも８０Ｎ／ｄｍ、少なくとも９０Ｎ／ｄｍ、少なくとも１００Ｎ／ｄｍの剥離強度（本明細書中で後述する試験を使用して決定された）を有することができる。その他の実施形態では、組成物は、１００Ｎ／ｄｍ以下、９０Ｎ／ｄｍ以下、８０Ｎ／ｄｍ以下、７０Ｎ／ｄｍ以下、６０Ｎ／ｄｍ以下、５０Ｎ／ｄｍ以下、４０Ｎ／ｄｍ以下、３８Ｎ／ｄｍ以下、３６Ｎ／ｄｍ以下、３４Ｎ／ｄｍ以下、３２Ｎ／ｄｍ以下、３０Ｎ／ｄｍ以下、２８Ｎ／ｄｍ以下、２６Ｎ／ｄｍ以下、２４Ｎ／ｄｍ以下、２２Ｎ／ｄｍ以下、２０Ｎ／ｄｍ以下、１８Ｎ／ｄｍ以下、１６Ｎ／ｄｍ以下、１４Ｎ／ｄｍ以下、１２Ｎ／ｄｍ以下、１０Ｎ／ｄｍ以下、８Ｎ／ｄｍ以下、６Ｎ／ｄｍ以下、４Ｎ／ｄｍ以下、又は２Ｎ／ｄｍ以下の剥離強度を有する。
【００９３】
組成物は、剪断強度（組成物の結合力の程度であり、試験用パネルに付着したサンプルが、定荷重の応力下にて、試験用パネルから分離するための時間として報告される）を有する。組成物は、少なくとも２００分、少なくとも４００分、少なくとも６００分、少なくとも８００分、少なくとも１，０００分、少なくとも１，４００分、少なくとも１，８００分、少なくとも２，０００分、少なくとも２，５００分、少なくとも３，０００分、少なくとも３，５００分、少なくとも４，０００分、少なくとも４，５００分、少なくとも５，０００分、少なくとも５，５００分、少なくとも６，０００分、少なくとも６，５００分、少なくとも７，０００分、少なくとも７，５００分、少なくとも８，０００分、少なくとも８，５００分、少なくとも９，０００分、少なくとも９，５００分、又は少なくとも１０，０００分の剪断強度（本明細書中で後述する試験を使用して決定された）を有することができる。組成物は、１０，０００分以下、９，５００分以下、９，０００分以下、８，５００分以下、８，０００分以下、７，５００分以下、７，０００分以下、６，５００分以下、６，０００分以下、５，５００分以下、５，０００分以下、４，５００分以下、４，０００分以下、３，５００分以下、３，０００分以下、２，５００分以下、２，０００分以下、１，５００分以下、１，０００分以下、８００分以下、６００分以下、４００分以下、２００分以下、又は１００分以下の剪断強度（本明細書中で後述する試験を使用して決定された）を有することができる。
【００９４】
本明細書で記載される組成物に加えて、物品は、第１表面を有する基材（ここで、組成物は第１表面に隣接している）を含むことができる。物品は、１つの基材又は１つを超える基材（例えば、第１基材又は第１基材及び第２基材の両方）を含むことができる。各基材は、独立して、第１表面を有することができる。各基材は、独立して、第２表面を有することができる。第１基材及び第２基材は、同一であるか又は異なることができる。組成物は、基材に隣接して（即ち、基材に接触し、その付近にあり、又は層により分離されている）いることができ、例えば、第１基材に隣接していることができる。幾つかの実施形態では、組成物は、光学的に透明な帯電防止性感圧性接着剤を含む。幾つかの実施形態では、基材は裏材である。裏材は、可撓性又は剛性であり得る。裏材は、例えば、紙又はポリマーを含むことができる。ポリマーは、例えば、ポリオレフィン又はポリエステルを含むことができる。物品は、例えば、テープ、ラベル、又は保護物品（例えば、保護テープ又はカバー）であることができる。
【００９５】
物品が第２基材を更に含む場合、組成物は第２基材に隣接することができる。幾つかの実施形態では、組成物は、第１基材及び第２基材に隣接している。組成物は、第１基材と第２基材との間にあることができる。
【００９６】
幾つかの実施形態では、基材は剥離ライナーである。剥離ライナーは、剥離面を有する裏材（例えば、紙又はポリマー）を含むことができる。剥離ライナーは、可撓性又は剛性であり得る。物品が、第１基材及び第２基材を含む場合、両基材は、同一の又は異なる剥離特性を有する剥離ライナーであり得る。幾つかの実施形態では、剥離面は、裏材の１表面上のコーティングである。幾つかの実施形態では、剥離面は、裏材の２つの表面（例えば、対向面）上のコーティングである。２つの剥離表面を有する剥離ライナーを有する実施形態では、各表面は、同一の又は異なる剥離特性（即ち、剥離ライナーは、各剥離面から帯電防止性感圧性接着剤組成物を剥離するために異なった力が必要となる、示差剥離ライナーであり得る）を有することができる。このような物品は、例えば、転写接着剤又は転写テープであることができ、幾つかの実施形態では、裏材の２つの剥離表面間に帯電防止性感圧性接着剤を備えたロール形態にて提供されることができる。
【００９７】
幾つかの実施形態では、基材は、例えば、偏光子、輝度向上フィルム、ディフューザーフィルム、又は光学ディスプレイデバイスの透明ガラス若しくは高分子コンポーネントなどの光学素子である。幾つかの実施形態では、基材は、光学ディスプレイデバイスの構成要素（例えば、ＬＣＤガラスなどの液晶ディスプレイ（ＬＣＤ）の構成要素）である。基材は、電子コンポーネント、電子デバイス、あるいはリジッド若しくはフレキシブルプリント基板、ハードディスクドライブ、ワイヤ、ケーブル、ワイヤ若しくはケーブルコネクタ、キーパッド、ケース若しくはハウジング、又はタッチディスプレイなどの電子デバイスの構成要素であることができる。
【００９８】
物品は、多層物品であり得る。物品は、１つを超える組成物層、１つを超える基材層、又は独立して１つを超える両方の層を含むことができる。例えば、物品は、第１及び第２の組成物層を含むことができ、それぞれが偏光層に隣接し、かつそれぞれが第１基材及び第２基材（例えば、ＬＣＤディスプレイの最上部及び最下部ガラスパネル）に隣接し、第１基材及び第２基材はそれぞれ、液晶材料層に隣接している。別の実施形態では、物品は、裏材（保護シート形態の裏材）に隣接し、かつ剥離ライナーに隣接する第２の組成物層に隣接する偏光層に隣接する、第１の組成物層を含む多層物品であり得る（組成物は、同一であるか又は異なることができる）。
【００９９】
組成物は、例えば、組成物の溶液を基材上にコーティングすること、又は組成物を基材上に押し出すことによって、基材に適用することができる。組成物の溶液は、組成物の少なくとも第１の及び存在する場合は第２のブロックコポリマーのための任意の溶媒を含むことができる。組成物が塩を含む実施形態では、組成物の溶液は、塩のための溶媒を含むことができる。幾つかの実施形態では、第１の（及び、存在する場合は第２の）ブロックコポリマーのための溶媒、並びに塩のための溶媒は、同一溶媒である。
【０１００】
組成物の溶液は、６０重量％以下の第１の（及び、存在する場合は第２の）ブロックコポリマーを含むことができる。組成物の溶液は、５０重量％以下、４０重量％以下、３０重量％以下、２０重量％以下、１５重量％以下、１０重量％以下、又は５重量％以下の第１の（及び、存在する場合は第２の）ブロックコポリマーを含むことができる。組成物の溶液は、少なくとも４重量％、少なくとも５重量％、少なくとも１０重量％、少なくとも２０重量％、少なくとも３０重量％、少なくとも４０重量％、又は少なくとも４５重量％の第１の（及び、存在する場合は第２の）ブロックコポリマーを含むことができる。有利にも、組成物のコーティング溶液（例えば、コーティングに適した粘度を有する溶液）は、直鎖のランダムコポリマー接着剤の溶液よりも高い比率の第１の（及び、存在する場合は第２の）ブロックコポリマーを含むことができる。
【実施例】
【０１０１】
別途注記のない限り、試薬及び溶媒は、シグマ−アルドリッチ社（ミズーリ州セントルイス）から得られたか、又は得ることができる。
【０１０２】
「トリブロック１」とは、ポリ（メチルメタクリレート）ハードブロックポリマー単位（Ａブロック）、ポリ（ｎ−ブチルアクリレート）ソフトブロックポリマー単位（Ｂブロック）、６６，４００グラム／モルの重量平均分子量、及び１．１１の多分散指数を持つＡ−Ｂ−Ａ構造体を有する三元ブロックコポリマーを意味する。トリブロック１は、２４重量％のポリ（メチルメタクリレート）であった。トリブロック１は、ＬＡ２１４０ｅの表記にて、クラレアメリカ社（Kuraray America, Inc.）（ニューヨーク州ニューヨーク）から得た。
【０１０３】
「トリブロック２」とは、ポリ（メチルメタクリレート）ハードブロックポリマー単位（Ａブロック）、ポリ（ｎ−ブチルアクリレート）ソフトブロックポリマー単位（Ｂブロック）、１０５，３００グラム／モルの重量平均分子量、及び１．０８の多分散指数を持つＡ−Ｂ−Ａ構造体を有する三元ブロックコポリマーを意味する。トリブロック２は、２４重量％のポリ（メチルメタクリレート）であった。トリブロック２は、ＬＡ４１０Ｌの表記にて、クラレアメリカ社（Kuraray America, Inc.）（ニューヨーク州ニューヨーク）から得た。
【０１０４】
「トリブロック３」とは、ポリ（メチルメタクリレート）ハードブロックポリマー単位（Ａブロック）、ポリ（ｎ−ブチルアクリレート）ソフトブロックポリマー単位（Ｂブロック）、６０，７００グラム／モルの重量平均分子量、及び１．１３の多分散指数を持つＡ−Ｂ−Ａ構造体を有する三元ブロックコポリマーを意味する。トリブロック３は、３３重量％のポリ（メチルメタクリレート）であった。トリブロック３は、ＬＡ２２５０の表記にて、クラレアメリカ社（Kuraray America, Inc.）（ニューヨーク州ニューヨーク）から得た。
【０１０５】
「トリブロック４」とは、ポリ（メチルメタクリレート）ハードブロックポリマー単位（Ａブロック）、ポリ（２−エチルヘキシルアクリレート）ソフトブロックポリマー単位（Ｂブロック）、８３，２００グラム／モルの重量平均分子量、及び１．１１の多分散指数を持つＡ−Ｂ−Ａ構造体を有する三元ブロックコポリマーを意味する。トリブロック４は、２３重量％のポリ（メチルメタクリレート）であった。トリブロック４は、０７０８２１Ｌの表記にて、クラレアメリカ社（Kuraray America, Inc.）（ニューヨーク州ニューヨーク）から得た。
【０１０６】
「ジブロック」とは、ポリ（メチルメタクリレート）ハードブロックポリマー単位（Ａブロック）、ポリ（ｎ−ブチルアクリレート）ソフトブロックポリマー単位（Ｂブロック）、５９，５００グラム／モルの重量平均分子量、及び１．１８の多分散指数を持つＡ−Ｂ構造体を有する二元ブロックコポリマーを意味する。ジブロックは、７重量％のポリ（メチルメタクリレート）であった。ジブロックは、ＬＡ１１１４の表記にて、クラレアメリカ社（Kuraray America, Inc.）（ニューヨーク州ニューヨーク）から得た。
【０１０７】
「２−ＥＨＤＰＰ」とは、サンチサイザー（Santicizer）１４１の表記にて、フェロ社（Ferro Corp.）（オハイオ州クリーブランド）から入手可能な２−エチルヘキシルジフェニルホスフェートを意味する。
【０１０８】
「ＴＢＭＡ  ＴＦＳＩ」とは、米国特許第６，３７２，８２９号に記載されているようにして調製されたトリブチルメチルアンモニウムビス（トリフルオロメチルスルホニル）イミドを意味する。
【０１０９】
「ＥＭＩ  ＴＦＳＩ」とは、１−エチル−３−メチルイミダゾリウムビス（トリフルオロメチルスルホニル）イミドを意味し、ストレム・ケミカルズ社（Strem Chemicals, Inc.）（マサチューセッツ州ニューベリーポート）から入手可能である。
【０１１０】
「ＬｉＴＦＳＩ」とは、リチウムビス（トリフルオロメチルスルホニル）イミドを意味する。
【０１１１】
「ＴＢＡＨＦＰ」とは、テトラブチルアンモニウムヘキサフルオロホスフェートを意味する。
【０１１２】
「ＣＹＡＳＴＡＴ」とは、サイアスタット（CYASTAT）６０９の表記にてサイテック・インダストリーズ社（Cytec Industries, Inc.）（ニュージャージー州ウェストパターソン）から入手可能な、Ｎ，Ｎ−ビス（２−ヒドロキシエチル）−Ｎ−（３’−ドデシロキシ−２’−ヒドロキシプロピル）メチルアンモニウムサルフェートを意味する。
【０１１３】
「ＡＴＯ」とは、イソプロパノール中のナノ粒子３０重量％分散体としてアドバンスド・ナノ・プロダクツ（Advanced Nano Products）（韓国チャンチェオンブクドウ（Chungcheongbuck-do））から入手可能な酸化アンチモンスズを意味する。
【０１１４】
「ＰＥＤＯＴ」とは、１．３重量％の水分散体として、ポリサイエンシス社（Polysciences, Inc.）（ペンシルベニア州ウォリントン）から入手可能なポリ（３，４−エチレンジオキシチオフェン）／ポリ（スチレンスルホネート）を意味する。
【０１１５】
「ＤＢＯＸ」とは、シュウ酸ジブチルを意味する。
【０１１６】
「ＰＥＯ  ＥＴＨＥＲ」とは、ＰＹＣＡＬ  ９４の表記にて、ＩＣＩアメリカ社（ICI Americas, Inc.）（デラウェア州ウィルミントン）から入手可能なポリ（オキシエチレン）エーテルを意味する。
【０１１７】
「ＫＥ−１００」とは、パインクリスタル（PINECRYSTAL）ＫＥ−１００の表記にて、アラカワ・ケミカル（Arakawa Chemical）（米国イリノイ州シカゴ）から入手可能な水素化ロジンエステルを意味する。
【０１１８】
「Ｓ５２０」とは、シルヴェアズ（SYLVARES）５２０の表記にて、アリゾナ・ケミカル社（Arizona Chemical Co.）（フロリダ州ジャクソンビル）から入手可能なスチレン及びα−メチルスチレンのフェノール変性コポリマーを意味する。
【０１１９】
組成物の表面抵抗率は、ＡＳＴＭ  Ｄ２５７−０７に従い、型式８００９試験装置（キースリー・インスツルメンツ社（Keithly Instruments, Inc.）（オハイオ州クリーブランド））を使用して測定した。表面抵抗値を測定する前に、各サンプルは、２３℃及び５０％相対湿度にて２４時間保存した。２つの電極の間にサンプルを置き、５００ボルトの電位を１分間かけた。
【０１２０】
剪断強度試験及び剥離強度試験のために、各実施例に記載の通り、プライム化光学等級ポリ（エチレンテレフタレート）（ＰＥＴ）フィルム（ホスタファン（HOSTAPHAN）３ＳＡＢの表記にて、三菱ポリエステルフィルム社（Mitsubishi Polyester Film, Inc.）（サウスカロライナ州グリア（Greer））から入手した）上に組成物をコーティングした。
【０１２１】
剪断強度試験
別段の規定なき場合、剪断強度試験は、基本的に、Ｄ２５７−０７の手順に従った。試験は、組成物でコーティングし、次にステンレス鋼パネルに適用して、各サンプルの１つの先端部分がパネルに付着しないようにさせたＰＥＴフィルムのサンプルを使用して、室温で実施した。組成物でコーティングしたサンプルを取り付けたパネルは、パネルが帯電防止性感圧性接着剤をコーティングしたストリップの延在自由端と約１７８°の角度をなすようにラック中に保持した。コーティングされたサンプルの自由端に、５００グラム又は１，０００グラムのどちらか一方の力を適用した。各サンプルがパネルから分離するまでの時間（分）を、剪断強度として記録した。１０，０００分超、パネルに付着したままのサンプルは、「＞１０，０００」分のせん断値を有するものとして記録した。コーティングされたＰＥＴのサンプルサイズは、０．１２７デシメートル×０．２５４デシメートル（０．５×１．０インチ；５００グラムの力と共に使用；手順Ａ）、０．１２７デシメートル×０．１２７デシメートル（０．５×０．５インチ；１ｋｇの力と共に使用；手順Ｂ）、又は０．１２７デシメートル×０．２５４デシメートル（０．５×１．０インチ；１ｋｇの力と共に使用；手順Ｃ）であった。
【０１２２】
剥離強度試験
型式３Ｍ９０スベリ／剥離試験機（インストルメンターズ・インコーポレーテッド（Instrumentors, Inc.）（オハイオ州ストロングスヴィル（Strongsville））製）を使用し、ＡＦＥＲＡ（ヨーロッパ粘着工業会）標準テープ法４００１に従って、テープを分析した。実施例において、剥離接着力は、コーティングシートのニュートン／デシメートル幅（Ｎ／ｄｍ）にて表される。１５〜２０分の滞留時間後に、剥離接着力を測定した。
【０１２３】
両面を少なくとも１２．７センチメートル（直線）にて接触させ、かつサンプルの短い部分（「自由端」）をガラスと接触しないようにしつつ、帯電防止性感圧性接着剤でコーティングしたＰＥＴ（上述）のストリップ（２．５４ｃｍ幅）を、きれいなＬＣＤガラス試験用プレートの水平面に適用した。２キログラムの硬質ゴムローラーを使用して、サンプルをＬＣＤガラス上に押しつけた。ガラスに付着したサンプル部分との角度がほぼ１８０度を形成するように、サンプルの自由端を引き戻した。この自由端を接着試験機のスケールに取り付けた。３０．５ｃｍ／分（１２インチ／分）の一定速度でスケールから遠ざかる方向にプレートを移動させることのできる引張試験機のジョーで、ＬＣＤガラス試験用プレートを締め付けた。各実施例のデータは、各実施例の３つのサンプルから３つの測定値として収集した。データは、各サンプルの測定結果の平均として報告された。
【０１２４】
（実施例１〜５）
帯電防止性感圧性接着剤の調製及び性質
トリブロック１のペレットを溶剤中に溶解させて（ジャー内ローラーミル上にて室温で一晩）、それぞれ４０重量％の濃度を有する溶液を得た。実施例１では、溶剤は、エチルアセテート中の１０重量％トルエンであった。実施例２〜５では、溶剤は、トルエン中の３０重量％イソプロパノールであった。実施例２〜５では、トリブロック１のペレットを溶剤中に溶解させる前に（ジャー内にてイソプロパノールで浸漬及び振盪することによって）すすいだ。実施例１では、すすぎ工程は実施しなかった。実施例１〜５のそれぞれについては、ジブロックを（トリブロック１と同一溶剤中に）溶解して、４０重量％の濃度を有する溶液を得た。計量した各ポリマー溶液のサンプルを混ぜ合わせて、トリブロック１対ジブロックの重量比（乾燥ポリマーの重量比）が７５：２５の混合物を得た。実施例１〜５のそれぞれについては、各溶液に、ＴＢＭＡ  ＴＦＳＩの２５重量％溶液（トリブロック１と同一溶剤中）を加えて、乾燥ポリマーの重量を基準にして５ｐｈｒの塩を有する組成物を得た。実施例３〜５では、２−ＥＨＤＰＰの５０重量％溶液（トリブロック１と同一溶剤中）を各混合物に加えて、乾燥ポリマーの重量を基準にしてそれぞれ５ｐｈｒ、１０ｐｈｒ、及び１５ｐｈｒの２−ＥＨＤＰＰを有する組成物を得た。０．１１４ミリメートル（０．００４５インチ）の湿潤コーティング厚にて、各ポリマー混合物をＰＥＴフィルム上にコーティングした。各コーティングサンプルは、強制空気オーブン内にて約７０℃で乾燥させた。各ＰＥＴフィルム上での乾燥組成物の厚さは、約０．０２５４ミリメートル（０．００１インチ）であった。各サンプルは、少なくとも１８時間、２３℃の温度及び５０％相対湿度にて保存した。剥離強度及び表面抵抗値は、上記の通り決定された。実施例１では、剪断強度試験手順Ａを使用した。実施例２では、剪断強度試験手順Ｂを使用した。実施例３〜５では、剪断強度試験手順Ｃを使用した。剥離強度、剪断強度、及び表面抵抗率データを表１に示す。実施例５の組成物の光学特性（透過率、ヘイズ、及びＬ＊ａ＊ｂ色空間）は、型式８８７０  ＴＣＳプラス分光光度計（ＢＹＫ−ガードナー（BYK-Gardner）（米国メリーランド州コロンビア）製）を使用しＣＩＥ標準に従って決定された。更に、コーティングしていないＰＥＴフィルムの光学特性は、対照として決定された。表２に、光学特性データを示す。
【０１２５】
【表１】
2011514416.tif 000002
【０１２６】
【表２】
2011514416.tif 000003
【０１２７】
（実施例６〜９）
エチルアセテート中１０重量％トルエン中にトリブロック２のペレットを溶解させ（ジャー内ローラーミル上にて室温で一晩）、それぞれ４０重量％の濃度を有する溶液を得た。実施例７〜９のそれぞれについては、ジブロックを（トリブロック２と同一溶剤に）溶解して、４０重量％の濃度を有する溶液を得、計量した各ポリマー溶液のサンプルを混ぜ合わせて、トリブロック２対ジブロックの重量比（乾燥ポリマーの重量比）が表３にて示すようなものである混合物を得た。各溶液に、ＴＢＭＡ  ＴＦＳＩの２５重量％溶液（エチルアセテート中１０重量％トルエン中）を加えて、乾燥ポリマーの重量を基準にして５ｐｈｒの塩を有する組成物を得た。０．１１４ミリメートル（０．００４５インチ）の湿潤コーティング厚にて、各ポリマー混合物をＰＥＴフィルム上にコーティングした。各コーティングサンプルは、強制空気オーブン内にて約７０℃で乾燥させた。各ＰＥＴフィルム上での乾燥組成物の厚さは、約０．０２５４ミリメートル（０．００１インチ）であった。各サンプルは、少なくとも１８時間、２３℃の温度及び５０％相対湿度にて保存した。剥離強度、剪断強度、及び表面抵抗値は、上記の通り決定された。実施例６〜９については、剪断強度試験手順（Procdure）Ａを使用した。表３に、データを示す。表３では、「比」とは、トリブロック２対ジブロックの重量比を意味する。
【０１２８】
【表３】
2011514416.tif 000004
【０１２９】
（実施例１０）
トリブロック２のペレットは、エチルアセテート中１０重量％トルエンですすぎ、次に基本的に実施例７で記載されている手順に従って溶液を調製するために使用した。７５／２５トリブロック２／ジブロックポリマー混合物の溶液を光学等級ＰＥＴフィルム上にコーティングし、コーティングを強制空気オーブン内で約７０℃にて乾燥させた。剥離ライナー上の乾燥組成物の厚さは、約０．０２５ミリメートル（０．００１インチ）であった。光学特性（透過率、ヘイズ、及びＬ＊ａ＊ｂ＊色空間）は、型式８８７０  ＴＣＳプラス分光光度計（ＢＹＫ−ガードナー（BYK-Gardner）（米国メリーランド州コロンビア）製）を使用しＣＩＥ標準に従って決定された。更に、コーティングしていないＰＥＴフィルムの光学特性は、対照として決定された。表４にデータを示す。
【０１３０】
【表４】
2011514416.tif 000005
【０１３１】
（実施例１１）
トリブロック２のペレットは、それをトルエン中３０重量％イソプロパノール中に溶解する前に、イソプロパノールですすいで（ジャー内ローラーミル上にて室温で一晩）、４０重量％の濃度を有する溶液を得た。ジブロックを同一溶剤中に溶解して、４０重量％の濃度を有する溶液を得た。計量した各ポリマー溶液のサンプルを混ぜ合わせて、トリブロック２対ジブロックの重量比（乾燥ポリマーの重量比）が７５：２５の混合物を得た。ＴＢＭＡ  ＴＦＳＩの２５重量％溶液（トルエン中３０重量％イソプロパノール中）を溶液に加えて、乾燥ポリマーの重量を基準にして５ｐｈｒの塩を有する組成物を得た。ポリマー混合物をＰＥＴフィルム上にコーティングし、前述したように、コーティングを乾燥させ、保存し、試験した。サンプルは、２４ニュートン／デシメートルの剥離強度値、＞１０，０００分の剪断強度値（手順Ｃ）、及び４×１０１１オーム／スクエアの表面抵抗率を有した。
【０１３２】
（実施例１２）
トリブロック１のペレットを、それらをメチルエチルケトンに溶解させる前に、実施例２〜５で記載されているようにイソプロパノールですすぎ（ジャー内ローラーミル上にて室温で一晩）、４０重量％の濃度を有する溶液を得た。ジブロックをＭＥＫに溶解させて、４０重量％の濃度を有する溶液を得た。計量した各ポリマー溶液のサンプルを混ぜ合わせて、トリブロック１対ジブロックの重量比（乾燥ポリマーの重量比）が７５：２５の混合物を得た。ＥＭＩ  ＴＦＳＩの２５重量％溶液（メチルエチルケトン中）を溶液に加えて、乾燥ポリマーの重量を基準にして５ｐｈｒの塩を有する組成物を得た。ポリマー混合物をＰＥＴフィルム上にコーティングし、前述したように、コーティングを乾燥させ、保存し、試験した。サンプルは、１１ニュートン／デシメートルの剥離強度値、＞１０，０００分の剪断強度値（手順Ｃ）、及び６．１×１０１１オーム／スクエアの表面抵抗率を有した。
【０１３３】
（実施例１３）
トリブロック１のペレットを、それらをメチルエチルケトンに溶解させる前に、イソプロパノールですすぎ（ジャー内ローラーミル上にて室温で一晩）、４０重量％の濃度を有する溶液を得た。ジブロックを同一溶剤中に溶解して、４０重量％の濃度を有する溶液を得た。計量した各ポリマー溶液のサンプルを混ぜ合わせて、トリブロック１対ジブロックの重量比（乾燥ポリマーの重量比）が７５：２５の混合物を得た。ＬｉＴＦＳＩの２５重量％溶液（メチルエチルケトン中）を溶液に加えて、乾燥ポリマーの重量を基準にして５ｐｈｒの塩を有する組成物を得た。ポリマー混合物をＰＥＴフィルム上にコーティングし、前述したように、コーティングを乾燥させ、保存し、試験した。サンプルは、４ニュートン／デシメートルの剥離強度値、＞１０，０００分の剪断強度値（手順Ｃ）、及び２．６×１０１０オーム／スクエアの表面抵抗率を有した。
【０１３４】
光学特性（透過率、ヘイズ、及びＬ＊ａ＊ｂ＊色空間）は、型式８８７０  ＴＣＳプラス分光光度計（ＢＹＫ−ガードナー（BYK-Gardner）（米国メリーランド州コロンビア）製）を使用しＣＩＥ標準に従って決定された。更に、コーティングしていないＰＥＴフィルムの光学特性は、対照として決定された。データを表５に示す。
【０１３５】
【表５】
2011514416.tif 000006
【０１３６】
（実施例１４）
実施例１４のポリマー溶液の調製、並びにコーティング及び試験は、十分な５０重量％ＤＢＯＸ（ＭＥＫ中）をポリマー溶液に加えて、乾燥ポリマーを基準にして５ｐｈｒのＤＢＯＸを有する組成物を得た以外は、基本的に実施例１３で記載したように実施した。サンプルは、１２ニュートン／デシメートルの剥離強度値、＞１０，０００分の剪断強度値（手順Ｃ）、及び４．１×１０１０オーム／スクエアの表面抵抗率を有した。
【０１３７】
（実施例１５〜１８）
実施例１５〜１８のそれぞれについては、トリブロック１のペレットを、それらをメチルエチルケトンに溶解させる前に、イソプロパノールで前述の通りにすすいで（ジャー内ローラーミル上にて室温で一晩）、それぞれ４０重量％の濃度を有する溶液を得た。ジブロックをＭＥＫに溶解させて、４０重量％の濃度を有する溶液を得た。計量した各ポリマー溶液のサンプルを混ぜ合わせて、トリブロック１対ジブロックの重量比（乾燥ポリマーの重量比）が７５：２５の混合物を得た。ＬｉＣｌＯ４の２５重量％溶液（メチルエチルケトン中）の一部を各溶液に加えて、乾燥ポリマーの重量を基準にして５ｐｈｒの塩を有する組成物を得た。ＰＥＯ  ＥＴＨＥＲの５０重量％溶液（ＭＥＫ中）の一部を実施例１６〜１８の各組成物に加えて、乾燥ポリマーの総重量を基準としてそれぞれ５ｐｈｒ、１０ｐｈｒ、及び１５ｐｈｒのＰＥＯ  ＥＴＨＥＲを有する組成物を得た。ＰＥＯ  ＥＴＨＥＲの溶液は実施例１５の組成物には加えなかった。各ポリマー混合物をＰＥＴフィルム上にコーティングし、前述したように、コーティングを乾燥させ、保存し、試験した。手順Ｃを使用して、剪断強度試験を実施した。データを表６に示す。表６において、「該当なし」は、データが得られなかったことを意味する。
【０１３８】
【表６】
2011514416.tif 000007
【０１３９】
（実施例１９）
トリブロック１のペレット（４．５ｇ）をイソプロパノール（１０ｇ）中のＡＴＯ分散体（ジャー内ローラーミル上）中に溶解させて、分散体中のトリブロック１の溶液を得た。ジブロックをトルエン中３０重量％イソプロパノール中に溶解させて、４０重量％のジブロック濃度を有する溶液を得た。各ポリマー混合物の一部を混ぜ合わせて、（乾燥ポリマーの総重量を基準にして）７５：２５の乾燥ポリマー重量比を有し、かつ５０ｐｈｒのＡＴＯナノ粒子を有する混合物を得た。室温で一晩ローラーミルを使用して、構成成分を混合した。２−ＥＨＤＰＰの５０重量％溶液（メチルエチルケトン中）を混合物に加えて、乾燥ポリマーの総重量を基準として５ｐｈｒの２−ＥＨＤＰＰを有する組成物を得た。ポリマー混合物をＰＥＴフィルム上にコーティングし、前述したように、コーティングを乾燥させ、保存し、試験した。サンプルは、７ニュートン／デシメートルの剥離強度値、＞１０，０００分の剪断強度値（手順Ｃ）、及び４．９×１０１３オーム／スクエアの表面抵抗率を有した。
【０１４０】
（実施例２０〜２１）
実施例２０〜２１のそれぞれについては、トリブロック１のペレットを、それらをメチルエチルケトンに溶解させる前に、前述の通りにイソプロパノールですすいで（ジャー内ローラーミル上にて室温で一晩）、それぞれ４０重量％の濃度を有する溶液を得た。ジブロックをＭＥＫに溶解させて、４０重量％の濃度を有する溶液を得た。計量した各ポリマー溶液のサンプルを混ぜ合わせて、トリブロック１対ジブロックの重量比（乾燥ポリマーの重量比）が７５：２５の混合物を得た。ＴＢＡＨＦＰの２５重量％溶液（メチルエチルケトン中）の一部を各溶液に加えて、乾燥ポリマーの重量を基準にして５ｐｈｒの塩を有する組成物を得た。実施例２０及び２１の組成物それぞれに、２−ＥＨＤＰＰの５０重量％溶液（ＭＥＫ中）の一部を加えて、乾燥ポリマーの重量を基準にしてそれぞれ５ｐｈｒ及び１０ｐｈｒの２−ＥＨＤＰＰを有する組成物を得た。各ポリマー混合物をＰＥＴフィルム上にコーティングし、前述したように、コーティングを乾燥させ、保存し、試験した。表７に、データを示す。
【０１４１】
【表７】
2011514416.tif 000008
【０１４２】
（実施例２２）
実施例２２のポリマー溶液の調製並びにコーティング及び試験は、ＴＢＡＨＦＰ溶液の代わりにヨウ化ナトリウムの１２．５重量％メチルエチルケトン溶液を使用して、乾燥ポリマーの総重量を基準にして５ｐｈｒのヨウ化ナトリウムを有する組成物を得た以外は、基本的に実施例２０に記載の通り実施した。サンプルは、１Ｎ／ｄｍの剥離強度値、８００分の剪断強度値（手順Ｃ）、及び４．３×１０１１オーム／スクエアの表面抵抗率を有した。
【０１４３】
（実施例２３）
実施例２３のポリマー溶液の調製並びにコーティング及び試験は、５０重量％のＣＹＡＳＴＡＴ溶液（イソプロパノール中）をＬｉＣｌＯ４溶液と置き換えて、乾燥ポリマーの重量を基準にして５ｐｈｒのＣＹＡＳＴＡＴを有する組成物を得た以外は、基本的に実施例１５に記載の通り実施した。サンプルは、０．３ニュートン／デシメートルの剥離値及び１．８×１０１２オーム／スクエアの表面抵抗率を有した。せん断値は測定しなかった。
【０１４４】
（実施例２４）
ＰＥＤＯＴ水性分散体（５０ｍＬ）は、塩化セチルピリジニウム（１．０ｇ）を使用してクロロホルム（５０ｍＬ）で抽出した。ＰＥＤＯＴのクロロホルム分散体の１０グラムサンプルに、トリブロック１のペレット（１．５ｇ）及びジブロックの４０重量％溶液（メチルエチルケトン中）の１．２５ｇを加えた。混合物は、７５：２５のトリブロック対ジブロック重量比、及び全ポリマー乾燥重量を基準として５ｐｈｒのＰＥＤＯＴを有した。次に、十分な量の５０重量％２−ＥＨＤＰＰ溶液（メチルエチルケトン中）を混合物に加えて、全ポリマー乾燥重量を基準として５ｐｈｒの２−ＥＨＤＰＰを有する混合物を得た。コーティング及び試験は、ＰＥＴフィルム上での乾燥組成物の厚さが、約０．０３８１ｍｍ（０．００１５インチ）であったことを除いて、基本的には上記の通り実施した。サンプルは、２Ｎ／ｄｍの剥離強度値、及び７．１×１０９オーム／スクエアの表面抵抗率を有した。剪断強度値（手順Ａ）は、＞１０，０００分であった。
【０１４５】
（実施例２５）
トリブロック２のペレットをイソプロパノールですすいだ。トリブロック２及びジブロックそれぞれの４０重量％溶液（トルエン中３０重量％イソプロパノールの混合物中）を調製した。溶液を混ぜ合わせて、５０重量部（乾燥重量）のトリブロック２及び２０重量部（乾燥重量）のジブロックを有する溶液を得た。本溶液に、２５重量％のＴＢＭＡ  ＴＦＳＩ及び５０重量％のＫＥ１００（それぞれ、トルエン中３０重量％イソプロパノールの混合物中）の溶液を加えて、３０重量％のＫＥ１００（及び５ｐｈｒのＴＢＭＡ  ＴＦＳＩ）を有する組成物を得た。本実施例では、５ｐｈｒのＴＢＭＡ  ＴＦＳＩは、トリブロック２及びジブロックの混合物を基準とした。ポリマー混合物をＰＥＴフィルム上にコーティングし、前述したように、コーティングを乾燥させ、保存し、試験した。サンプルは、７１Ｎ／ｄｍの剥離強度値、＞１０，０００分の剪断強度値（手順Ｃ）、及び３．１×１０１３オーム／スクエアの表面抵抗率を有した。
【０１４６】
光学特性（透過率、ヘイズ、及びＬ＊ａ＊ｂ色空間）は、型式８８７０  ＴＣＳプラス分光光度計（ＢＹＫ−ガードナー（BYK-Gardner）（米国メリーランド州コロンビア）製）を使用しＣＩＥ標準に従って決定された。シリコーンコーティングされた剥離ライナー上に組成物の溶液（有機溶剤中）をコーティングし、次に乾燥させて、２５マイクロメートル（０．００１インチ）の厚さを有する乾燥コーティングを得た。組成物をスライド上に押しつけること及びゴムローラーで圧力を加えることによって、７５ミリメートル×５０ミリメートルの寸法を有する顕微鏡用ガラススライドに、組成物を移した。次に、剥離ライナーを除去して、顕微鏡用ガラススライド上に組成物を得た。結果（きれいな顕微鏡用ガラススライドを基準として使用して得られた）は、Ｌ＊（１００）、ａ＊（０．００）、ｂ＊（０．０５）、透過率（１００％）、Ｃ２°（０．４％）、及びＡ２°（０．４％）であった。
【０１４７】
（実施例２６）
実施例２６のポリマー溶液の調製並びにコーティング及び試験は、ＫＥ１００をＳ５２０で置き換えた以外は、基本的に実施例２５に記載の通り実施した。サンプルは、７１Ｎ／ｄｍの剥離強度値、＞１０，０００分の剪断強度値（手順Ｃ）、及び５．７×１０１３オーム／スクエアの表面抵抗率を有した。
【０１４８】
（実施例２７）
トリブロック２のペレットをイソプロパノールですすいだ。トリブロック２の４０重量％溶液（トルエン中３０重量％イソプロパノールの混合物中）を調製した。本溶液に、５０重量％の２−ＥＨＤＰＰ及び５０重量％のＫＥ１００（それぞれ、トルエン中３０重量％イソプロパノールの混合物中）の十分な量の溶液を加えて、乾燥組成物の総重量を基準として４８重量％のトリブロック２、８重量％の２−ＥＨＤＰＰ、及び４４重量％のＫＥ１００を有する組成物を得た。本溶液に、十分な量の２５重量％のＴＢＭＡ  ＴＦＳＩ溶液を加えて、乾燥ポリマーの重量を基準にして５ｐｈｒのＴＢＭＡ  ＴＦＳＩを有する組成物を得た。ポリマー混合物をＰＥＴフィルム上にコーティングし、前述したように、コーティングを乾燥させ、保存し、試験した。サンプルは、８１Ｎ／ｄｍの剥離強度値、＞１０，０００分の剪断強度値（手順Ｂ）、及び４．２×１０１３オーム／スクエアの表面抵抗率を有した。
【０１４９】
（実施例２８）
実施例２８のポリマー溶液の調製並びにコーティング及び試験は、ＫＥ１００をＳ５２０で置き換えた以外は、基本的に実施例２７に記載の通り実施した。サンプルは、８４Ｎ／ｄｍの剥離強度値、＞１０，０００分の剪断強度値（手順Ｃ）、及び９．１×１０１３オーム／スクエアの表面抵抗率を有した。
【０１５０】
光学特性（透過率、ヘイズ、及びＬ＊ａ＊ｂ色空間）は、型式８８７０  ＴＣＳプラス分光光度計（ＢＹＫ−ガードナー（BYK-Gardner）（米国メリーランド州コロンビア）製）を使用しＣＩＥ標準に従って決定された。シリコーンコーティングされた剥離ライナー上へ組成物の溶液（有機溶剤中）をコーティングし、次に乾燥させて、２５マイクロメートル（０．００１インチ）の厚さを有する乾燥コーティングを得た。組成物をスライド上に押しつけること及びゴムローラーで圧力を加えることによって、７５ミリメートル×５０ミリメートルの寸法を有する顕微鏡用ガラススライドに、組成物を移した。次に、剥離ライナーを除去して、顕微鏡用ガラススライド上に組成物を得た。結果（きれいな顕微鏡用ガラススライドを基準として使用して得られた）は、Ｌ＊（９９．８３）、ａ＊（０．００）、ｂ＊（０．１０）、透過率（９９．５％）、Ｃ２°（０．９％）、及びＡ２°（０．８％）であった。
【０１５１】
（実施例２９）
トリブロック１のペレットをイソプロパノールですすいだ。トリブロック１の４０重量％溶液（トルエン中３０重量％イソプロパノールの混合物中）を調製した。本溶液に、５０重量％の２−ＥＨＤＰＰ及び５０重量％のＫＥ１００（それぞれ、トルエン中３０重量％イソプロパノールの混合物中）の十分な量の溶液を加えて、乾燥組成物の総重量を基準として６５．３重量％のトリブロック１、５．９重量％の２−ＥＨＤＰＰ、及び２８．８重量％のＫＥ１００を有する組成物を得た。本溶液に、十分な量の２５重量％のＴＢＭＡ  ＴＦＳＩ溶液を加えて、トリブロック１、２−ＥＨＤＰＰ、及びＫＥ１００の総合重量を基準として５ｐｈｒのＴＢＭＡ  ＴＦＳＩを有する組成物を得た。ポリマー混合物をＰＥＴフィルム上にコーティングし、前述したように、コーティングを乾燥させ、保存し、試験した。サンプルは、４８Ｎ／ｄｍの剥離強度値、＞１０，０００分の剪断強度値（手順Ｂ）、及び１．１×１０１３オーム／スクエアの表面抵抗率を有した。
【０１５２】
（実施例３０）
トリブロック３のペレットをイソプロパノールですすいだ。トリブロック３及びジブロックそれぞれの４０重量％溶液（トルエン中３０重量％イソプロパノールの混合物中）を調製した。溶液を混ぜ合わせて、７５重量部（乾燥重量）のトリブロック２及び２５重量部（乾燥重量）のジブロックを有する溶液を得た。本溶液に、２５重量％のＴＢＭＡ  ＴＦＳＩ溶液（トルエン中３０重量％イソプロパノールの混合物中）を加えて、乾燥ポリマーの重量を基準にして５ｐｈｒのＴＢＭＡ  ＴＦＳＩを有する組成物を得た。ポリマー混合物をＰＥＴフィルム上にコーティングし、前述したように、コーティングを乾燥させ、保存し、試験した。サンプルは、４Ｎ／ｄｍの剥離強度値、＞１０，０００分の剪断強度値（手順Ｃ）、及び１．７×１０１２オーム／スクエアの表面抵抗率を有した。
【０１５３】
（実施例３１）
トリブロック４をメチルエチルケトンに溶解させて（ジャー内ローラーミル上にて室温で一晩）、４０重量％の濃度を有する溶液を得た。ジブロックをメチルエチルケトンに溶解させて、４０重量％のジブロック濃度を有する溶液を得た。各ポリマー混合物の一部を混ぜ合わせて、７５：２５の乾燥ポリマー重量比を有する混合物を得た。２−ＥＨＤＰＰの５０重量％溶液（メチルエチルケトン中）を混合物に加えて、乾燥ポリマーの重量を基準にして５ｐｈｒの２−ＥＨＤＰＰを有する組成物を得た。ＴＢＭＡ  ＴＦＳＩの２５重量％溶液（エチルアセテート中１０重量％トルエン中）を溶液に加えて、乾燥ポリマーの重量を基準にして５ｐｈｒの塩を有する組成物を得た。ポリマー混合物をＰＥＴフィルム上にコーティングし、前述したように、コーティングを乾燥させ、保存し、試験した。サンプルは、０．４Ｎ／ｄｍの剥離強度値、及び５．７×１０１２オーム／スクエアの表面抵抗率を有した。剪断強度は測定しなかった。
【０１５４】
本願明細書に引用した特許、特許文献、刊行物の完全な開示内容全体を、それぞれを個別に援用したかのように本願明細書に援用する。本発明の範囲及び趣旨から逸脱せずに、本発明の様々な変更及び改変が当業者に明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。
【国際調査報告】
2011514416.tif 000009
2011514416.tif 000010
2011514416.tif 000011
2011514416.tif 000012